(57)【特許請求の範囲】
【請求項１】
ａ）熱可塑性または弾性ポリマー、
ｂ）少なくとも１つの立体障害Ｎ−アルコキシアミン、
ｃ）少なくとも１つの次亜リン酸の金属塩、および
ｄ）少なくとも１つの臭素化難燃剤
を含む組成物であって、
前記Ｎ−アルコキシアミンが、熱可塑性または弾性ポリマーの質量に対して０．０２〜１質量％の量で存在し、前記次亜リン酸の金属塩が、熱可塑性または弾性ポリマーの質量に対して０．１〜９質量％の量で存在し、前記有機臭素難燃剤が、熱可塑性または弾性ポリマーの質量に対して０．１〜９質量％の量で存在する、前記組成物。
【請求項２】
前記熱可塑性または弾性ポリマーが、ポリオレフィンまたはポリオレフィンのコポリマーである、請求項１に記載の組成物。
【請求項３】
前記障害アルコキシアミンが、式（Ｉ）
【化１】
0005595280.tif 000043
［式中、
Ｇ1およびＧ2は、独立して、１〜８個の炭素原子のアルキルであり、またはともにペンタメチレンであり、
Ｚ1およびＺ2は、それぞれメチルであり、またはＺ1およびＺ2は、ともに、エステル、エーテル、アミド、アミノ、カルボキシまたはウレタン基によってさらに置換されてよい結合部を形成し、
Ｅは、１〜１８個の炭素原子のアルコキシ、５〜１２個の炭素原子のシクロアルコキシ、７〜１５個の炭素原子のアラルコキシまたは−Ｏ−Ｔ−（ＯＨ）b基であり、
Ｔは、１〜１８個の炭素原子の直鎖または分枝鎖アルキレン、５〜１８個の炭素原子のシクロアルキレン、５〜１８個の炭素原子のシクロアルケニレン、フェニルによってまたは１〜４個の炭素原子の１つもしくは２つのアルキル基によって置換されたフェニルによって置換された１〜４個の炭素原子の直鎖または分枝鎖アルキレンであり、
ｂは、１、２または３であり、ｂは、Ｔにおける炭素原子の数を超えてはならず、ｂが２または３である場合に、それぞれのヒドロキシル基は、Ｔの異なる炭素原子に結合している］の構造要素を含む、請求項１または２に記載の組成物。
【請求項４】
Ｅは、１〜１８個の炭素原子のアルコキシ、シクロヘキシルオキシまたは−Ｏ−Ｔ−（ＯＨ）b（ｂは１であり、ＴはＣ2−Ｃ8アルキレンまたはシクロヘキシレンである）である、請求項３に記載の組成物。
【請求項５】
成分（ｂ）のアルコキシアミンが、
１−シクロヘキシルオキシ−２，２，６，６−テトラメチル−４−オクタデシルアミノピペリジン；
ビス（１−オクチルオキシ−２，２，６，６−テトラメチルピペリジン−４−イル）セバケート；
２，４−ビス［（１−シクロヘキシルオキシ−２，２，６，６−テトラメチルピペリジン−４−イル）ブチルアミノ］−６−（２−ヒドロキシエチルアミノ−ｓ−トリアジン；
ビス（１−シクロヘキシルオキシ−２，２，６，６−テトラメチルピペリジン−４−イル）アジペート；
２，４−ビス［（１−シクロヘキシルオキシ−２，２，６，６−テトラメチルピペリジン−４−イル）ブチルアミノ］−６−クロロ−ｓ−トリアジン；
１−（２−ヒドロキシ−２−メチルプロポキシ）−４−ヒドロキシ−２，２，６，６−テトラメチルピペリジン；
１−（２−ヒドロキシ−２−メチルプロポキシ）−４−オキソ−２，２，６，６−テトラメチルピペリジン；
１−（２−ヒドロキシ−２−メチルプロポキシ）−４−オクタデカノイルオキシ−２，２，６，６−テトラメチルピペリジン；
ビス（１−（２−ヒドロキシ−２−メチルプロポキシ）−２，２，６，６−テトラメチルピペリジン−４−イル）セバケート；
ビス（１−（２−ヒドロキシ−２−メチルプロポキシ）−２，２，６，６−テトラメチルピペリジン−４−イル）アジペート；
２，４−ビス｛Ｎ−［１−（２−ヒドロキシ−２−メチルプロポキシ）−２，２，６，６−テトラメチルピペリジン−４−イル］−Ｎ−ブチル−アミノ｝−６−（２−ヒドロキシエチルアミノ）−ｓ−トリアジン；
２，４−ビス［（１−シクロヘキシルオキシ−２，２，６，６−テトラメチルピペリジン−４−イル）−ブチルアミノ］−６−クロロ−ｓ−トリアジンとＮ，Ｎ’−ビス（３−アミノプロピル）エチレンジアミン）との反応生成物；
２，４−ビス［（１−シクロヘキシルオキシ−２，２，６，６−テトラメチルピペリジン−４−イル）ブチルアミノ］−６−（２−ヒドロキシエチルアミノ−ｓ−トリアジン；
４，４’−ヘキサメチレン−ビス（アミノ−２，２，６，６−テトラメチルピペリジン）と、２−クロロ−４，６−ビス（ジブチルアミノ）−ｓ−トリアジンでエンドキャップされた２，４−ジクロロ−６−［（１−シクロヘキシルオキシ−２，２，６，６−テトラメチルピペリジン−４−イル）ブチルアミノ］−ｓ−トリアジンとの縮合生成物であるオリゴマー化合物；および
式
【化２】
0005595280.tif 000044
［式中、ｎは１〜１５である］の化合物
からなる群から選択される、請求項１から３までのいずれか１項に記載の組成物。
【請求項６】
前記次亜リン酸の金属塩が、式（Ｘ）
【化３】
0005595280.tif 000045
［式中
Ｍｅｔは、元素周期律表の第Ｉ、ＩＩ、ＩＩＩまたはＩＶ族から選択される金属であり；かつｎは、金属イオンの電荷に対応する１〜４の数である］を有する、請求項１から５までのいずれか１項に記載の組成物。
【請求項７】
Ｍｅｔn+が、Ｎａ+、Ｃａ2+、Ｍｇ2+、Ｚｎ2+、Ｔｉ4+またはＡｌ3+である、請求項６に記載の組成物。
【請求項８】
前記臭素化難燃剤が、
ポリ臭素化ジフェニルオキシド、
デカブロモジフェニルオキシド、
臭素化ヒドロカルビルホスフェートまたはホスホネート、
トリス［３−ブロモ−２，２−ビス（ブロモメチル）プロピル］ホスフェート、
トリス（トリブロモネオペンチル）ホスフェート、
トリス（２，３−ジブロモプロピル）ホスフェート、
テトラブロモフタル酸、
臭素化エポキシ樹脂、
エチレン−ビス（テトラブロモフタルイミド）、
オクタブロモジフェニルエーテル、
デカブロモジフェニルエーテル、
１，２−ビス（トリブロモフェノキシ）エタン、
ヘキサブロモシクロドデカン、
臭素化ジフェニルエタン、
テトラブロモ−ビスフェノールＡ、
テトラブロモビスフェノールＡ−ビス（ジブロモプロピル）エーテル、
エチレンビス−（ジブロモ−ノルボルナンジカルボキシミド）、
トリス−（２，３−ジブロモプロピル）−イソシアヌレート、
および
臭化水素メラミン
からなる群から選択される、請求項１から７までのいずれか１項に記載の組成物。
【請求項９】
ＵＶ吸収剤、立体障害アミン、フェノール系抗酸化剤、ホスファイトまたはホスホナイトおよびベンゾフラノンまたはインドリノンからなる群から選択される添加剤をさらに含む、請求項１から８までのいずれか１項に記載の組成物。
【請求項１０】
請求項１から９までのいずれか１項に記載の成分ｂ）、ｃ）およびｄ）をマスターバッチの全質量に対して１０質量％〜９０質量％の全量で含む、熱可塑性または弾性マスターバッチ濃縮物。
【請求項１１】
ａ）少なくとも１つの立体障害Ｎ−アルコキシアミン、
ｂ）少なくとも１つの次亜リン酸の金属塩、および
ｃ）少なくとも１つの臭素化難燃剤
を含む難燃性組成物。
【請求項１２】
熱可塑性または弾性ポリマーの難燃性を向上させるための方法であって、
ａ）少なくとも１つの立体障害Ｎ−アルコキシアミン、
ｂ）少なくとも１つの次亜リン酸の金属塩、および
ｃ）少なくとも１つの臭素化難燃剤
を含む組成物を熱可塑性または弾性ポリマーに混練することを含む方法。
【請求項１３】
熱可塑性または弾性ポリマーの難燃性を向上させるための、
ａ）少なくとも１つの立体障害Ｎ−アルコキシアミン、
ｂ）少なくとも１つの次亜リン酸の金属塩、および
ｃ）少なくとも１つの臭素化難燃剤
を含む組成物の使用。
【発明の詳細な説明】
【技術分野】
【０００１】
本発明は、少なくとも１つの立体障害Ｎ−アルコキシアミン（ＮＯＲ）、少なくとも１つの次亜リン酸（ホスフィン酸）の金属塩および少なくとも１つの有機ハロゲン難燃剤の少量であるが、十分量の相乗的混合物を添加することによってポリマー基材を難燃化する新規の方法に関する。本発明のさらなる態様は、難燃性組成物そのものとポリマーの組合せである。本発明は、また、光、熱および酸素に対して安定化され、少なくとも１つの立体障害Ｎ−アルコキシアミン、少なくとも１つの次亜リン酸（ホスフィン酸）の金属塩および少なくとも１つの有機ハロゲン難燃剤を添合することによって難燃化されたポリマー製品（例えば、成形品、フィルム、繊維等）に関する。
【０００２】
相乗的難燃剤混合物は、臭素化難燃剤と酸化アンチモンとの組合せなどの従来の系と比較して、非常に小さい充填量で所望の難燃性（例えばＵＬ９４−Ｖ等級）を達成する。当該組成物を従来の難燃剤に添加すると、特定のレベルの難燃性を達成するのに必要な総量を有意に下げることができる。その結果、機械特性および長時間安定性が向上する。発明の添加剤混合物は、ポリオレフィン用途に特に有用である。
【０００３】
新たな添加剤または添加剤の組合せを用いて難燃性を向上させるためのいくつかの試みがなされた。米国特許第５，３９３，８１２号には、ハロゲン化ヒドロカルビルリン酸またはホスホン酸エステルの添加によって難燃化され、アルコキシアミン官能性障害アミンを用いてＵＶ光による劣化に対して安定化されたポリオレフィン組成物が記載されている。ＥＰ−Ａ−７９２９１１には、ポリオレフィンの難燃特性を向上させるためのアルコキシアミン官能性障害アミンの使用が提案されている。難燃剤としての単独のアルコキシアミン官能性障害アミンの活性がＷＯ９９／００４５０に開示されている。
【０００４】
しかし、異なるポリマー基材に使用することができる特性が向上した難燃剤系の必要性が依然として存在する。既知の難燃剤系がすべての必要要件を満たさなくなっている理由は、安全基準および法的措置が特に強化されたことである。ハロゲンを含まない、またはハロゲンが少ない難燃剤配合物は、環境上の理由により、また火災に伴う煤煙濃度に関するそれらのより良好な性能により好適である。高い熱安定性および弱い腐食性は、ハロゲンを含まない、またはハロゲンが少ない難燃性溶液のさらなる利点である。
【０００５】
酸化アンチモンの量のみを減少または除去することが可能である立体障害アミンおよび臭素化難燃剤の既に記載されている相乗的混合物（例えばＷＯ０４／０３５６７３）と対照的に、本発明の相乗的混合物は、極めて低い濃度で機能し、酸化アンチモンおよび臭素化難燃剤の含有量の減少または除去を可能にする。
【０００６】
驚いたことに、立体障害Ｎ−アルコキシアミン、次亜リン酸の金属塩および有機ハロゲン難燃剤の相乗的混合物を使用すると、優れた難燃特性を有するポリマーが達成されることが判明した。さらに、燃焼時間および有炎滴下が有意に減少する。
【０００７】
これらの新規の難燃性組成物を使用することによって、ハロゲン含有難燃剤、アンチモン化合物および充填剤を大いに減少または除去することができる。
【０００８】
本発明の一態様は、
ａ）熱可塑性または弾性ポリマー；
ｂ）少なくとも１つの立体障害Ｎ−アルコキシアミン；
ｃ）少なくとも１つの亜リン酸の金属塩；および
ｄ）少なくとも１つの臭素化難燃剤
を含む組成物である。
【０００９】
好適な熱可塑性または弾性ポリマーを以下に示す。
【００１０】
１．モノオレフィンおよびジオレフィンのポリマー、例えば、ポリプロピレン、ポリイソブチレン、ポリブト−１−エン、ポリ−４−メチルペント−１−エン、ポリビニルシクロヘキサン、ポリイソプレンもしくはポリブタジエンならびにシクロオレフィン、例えばシクロペンテンもしくはノルボルネンのポリマー、（場合によって架橋され得る）ポリエチレン、例えば、高密度ポリエチレン（ＨＤＰＥ）、高密度および高分子量ポリエチレン（ＨＤＰＥ−ＨＭＷ）、高密度および超高分子量ポリエチレン（ＨＤＰＥ−ＵＨＭＷ）、中密度ポリエチレン（ＭＤＰＥ）、低密度ポリエチレン（ＬＤＰＥ）、直鎖状低密度ポリエチレン（ＬＬＤＰＥ）、（ＶＬＤＰＥ）および（ＵＬＤＰＥ）。
【００１１】
ポリオレフィン、すなわち先のパラグラフに例示されているモノオレフィンのポリマー、好ましくはポリエチレンおよびポリプロピレンを、異なる方法、特に以下の方法によって製造することができる。
ａ）（通常は高圧および高温下での）ラジカル重合
ｂ）通常、周期律表の第ＩＶｂ族、Ｖｂ族、ＶＩｂ族またはＶＩＩＩ族の１つ以上の金属を含む触媒を使用する触媒重合。これらの金属は、通常、１つ以上の配位子、典型的には、πもしくはσ配位結合された酸化物、ハロゲン化物、アルコレート、エステル、エーテル、アミン、アルキル、アルケニルおよび／またはアリールを有する。これらの金属錯体は、遊離した形であっても、基質、典型的には活性化塩化マグネシウム、塩化チタン（ＩＩＩ）、アルミナまたは酸化珪素に固定されていてもよい。これらの触媒は、重合媒体に可溶または不溶であってよい。それらの触媒を重合にそのまま使用することができ、またはさらなる活性化剤、典型的には金属アルキル、金属水素化物、金属アルキルハロゲン化物、金属アルキル酸化物または金属アルキルオキサンを使用することができ、前記金属は、周期律表の第Ｉａ族、ＩＩａ族および／またはＩＩＩａ族の元素である。活性化剤を便利にはさらなるエステル、エーテル、アミンまたはシリルエーテル基で変性することができる。これらの触媒系は、通常、Ｐｈｉｌｌｉｐｓ、Ｓｔａｎｄａｒｄ  Ｏｉｌ（Ｉｎｄｉａｎａ）、ジーグラー（ナッタ）、ＴＮＺ（ＤｕＰｏｎｔ）、メタロセンまたはシングルサイト触媒（ＳＳＣ）と呼ばれる。
【００１２】
２．１）に記載されているポリマーの混合物、例えば、ポリプロピレンとポリイソブチレンとの混合物、ポリプロピレンとポリエチレンとの混合物（例えば、ＰＰ／ＨＤＰＥ、ＰＰ／ＬＤＰＥ）および異なる種類のポリエチレンの混合物（例えばＬＤＰＥ／ＨＤＰＥ）。
【００１３】
３．モノオレフィンおよびジオレフィン同士または他のビニルモノマーとのコポリマー、例えば、エチレン／プロピレンコポリマー、直鎖状低密度ポリエチレン（ＬＬＤＰＥ）およびそれらの低密度ポリエチレン（ＬＤＰＥ）との混合物、プロピレン／ブト−１−エンコポリマー、プロピレン／イソブチレンコポリマー、エチレン／ブト−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えば、ＣＯＣのようなエチレン／ノルボルネン）、エチレン／１−オレフィンコポリマー（１−オレフィンがｉｎ−ｓｉｔｕ生成される）；プロピレン／ブタジエンコポリマー、イソブチレン／イソプレンコポリマー、エチレン／ビニルシクロヘキセンコポリマー、エチレン／アクリル酸アルキルコポリマー、エチレン／メタクリル酸アクリルコポリマー、エチレン／酢酸ビニルコポリマーまたはエチレン／アクリル酸コポリマーおよびそれらの塩（アイオノマー）ならびにエチレンとプロピレンと、ヘキサジエン、ジシクロペンタジエンまたはエチリデン−ノルボルネンなどのジエンとのターポリマー；当該コポリマーの混合物、ならびに上記１）に記載のポリマーとの混合物、例えば、ポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡおよび交互またはランダムポリアルキレン／一酸化炭素コポリマーおよびそれらの他のポリマー、例えばポリアミドとの混合物。
【００１４】
４．それらの水素化変性物（例えば粘着剤）を含む炭化水素樹脂（例えばＣ5〜Ｃ9）およびポリアルキレンとデンプンの混合物。
【００１５】
１．）〜４．）のホモポリマーおよびコポリマーは、シンジオタクチック、アイソタクチック、ヘミアイソタクチックまたはアタクチックを含む任意の立体構造を有することができ、アタクチックポリマーが好適である。立体ブロックポリマーも含まれる。
【００１６】
５．ポリスチレン、ポリ（ｐ−メチルスチレン）、ポリ（α−メチルスチレン）。
【００１７】
６．スチレン、α−メチルスチレン、ビニルトルエンのすべての異性体、特にｐ−ビニルトルエン、エチルスチレンのすべての異性体、プロピルスチレン、ビニルビフェニル、ビニルナフタレンおよびビニルアントラセンならびにそれらの混合物を含むビニル芳香族モノマーから誘導された芳香族ホモポリマーおよびコポリマー。ホモポリマーおよびコポリマーは、シンジオタクチック、アイソタクチック、ヘミアイソタクチックまたはアタクチックを含む任意の立体構造を有することができ、アタクチックポリマーが好適である。立体ブロックポリマーも含まれる。
【００１８】
６ａ．エチレン、プロピレン、ジエン、ニトリル、酸、無水マレイン酸、マレイミド、酢酸ビニルおよび塩化ビニルまたはアクリル酸誘導体ならびにそれらの混合物、例えば、スチレン／ブタジエン、スチレン／アクリロニトリル、スチレン／エチレン（共重合体）、スチレン／メタクリル酸アルキル、スチレン／ブタジエン／アクリル酸アルキル、スチレン／ブタジエン／メタクリル酸アルキル、スチレン／無水マレイン酸、スチレン／アクリロニトリル／アクリル酸メチル；高衝撃強度のスチレンコポリマーと別のポリマー、例えば、ポリアクリレート、ジエンポリマーまたはエチレン／プロピレン／ジエンターポリマーとの混合物；スチレン／ブタジエン／スチレン、スチレン／イソプロピレン／スチレン、スチレン／エチレン／ブチレン／スチレンまたはスチレン／エチレン／プロピレン／スチレンなどのスチレンブロックポリマーから選択される前記ビニル芳香族モノマーおよびコモノマーを含むコポリマー。
【００１９】
６ｂ．特に、しばしばポリビニルシクロヘキサン（ＰＶＣＨ）と称する、アタクチックポリスチレンを水素化することによって製造されたポリシクロヘキシルエチレン（ＰＣＨＥ）を含む、６．）に記載のポリマーの水素化により誘導された水素化芳香族ポリマー。
【００２０】
６ｃ．６ａ．）に記載のポリマーの水素化により誘導された水素化芳香族ポリマー。
【００２１】
ホモポリマーおよびコポリマーは、シンジオタクチック、アイソタクチック、ヘミアイソタクチックまたはアタクチックを含む任意の立体構造を有することができ、アタクチックポリマーが好適である。立体ブロックポリマーも含まれる。
【００２２】
７．スチレンまたはα−メチルスチレンなどのビニル芳香族モノマーのグラフトコポリマー、例えば、ポリブタジエン上スチレン、ポリブタジエン−スチレンまたはポリブタジエン−アクリロニトリルコポリマー上スチレン；ポリブタジエン上スチレンおよびアクリロニトリル（またはメタクリロニトリル）；ポリブタジエン上スチレン、アクリロニトリルおよびメタクリル酸メチル；ポリブタジエン上スチレンおよび無水マレイン酸；ポリブタジエン上スチレン、アクリロニトリルおよび無水マレイン酸またはマレイミド；ポリブタジエン上スチレンおよびマレイミド；ポリブタジエンスチレンおよびアクリル酸またはメタクリル酸アルキル；エチレン／ポリレン／ジエンターポリマー上スチレンおよびアクリロニトリル；ポリアクリル酸アルキルまたはポリメタクリル酸アルキル上スチレンおよびアクリロニトリル、アクリレート／ブタジエンコポリマー上スチレンおよびアクリロニトリル、ならびにそれらと６）に記載のコポリマーとの混合物、例えば、ＡＢＳ、ＭＢＳ、ＡＳＡまたはＡＥＳポリマーとして既知のコポリマー混合物。
【００２３】
８．ポリクロロプレン、塩素化ゴム、イソブチレン−イソプレン（ハロブチルゴム）の塩素化および臭素化コポリマー、塩素化またはスルホ塩素化ポリエチレン、エチレンおよび塩素化エチレンのコポリマー、エピクロロヒドリンホモおよびコポリマー、特にハロゲン含有ビニル化合物のポリマー、例えば、ポリ塩化ビニル、ポリ塩化ビニリデン、ポリフッ化ビニル、ポリフッ化ビニリデン、ならびに塩化ビニル／塩化ビニリデン、塩化ビニル／酢酸ビニルまたは塩化ビニリデン／酢酸ビニルコポリマーなどのそれらのコポリマーなどのハロゲン含有ポリマー。
【００２４】
９．ポリアクリレートおよびポリメタクリレート；アクリル酸ブチルで耐衝撃性が改質されたポリメタクリル酸メチル、ポリアクリルアミドおよびポリアクリロニトリルなどの、α，β−不飽和酸およびそれらの誘導体から誘導されたポリマー。
【００２５】
１０．９）に記載のモノマー同士または他の不飽和モノマーとのコポリマー、例えば、アクリロニトリル／ブタジエンコポリマー、アクリロニトリル／アクリル酸アルキルコポリマー、アクリロニトリル／アクリル酸アルコキシアルキルもしくはアクリロニトリル／ハロゲン化ビニルコポリマーまたはアクリロニトリル／メタクリル酸アルキル／ブタジエンターポリマー。
【００２６】
１１．不飽和アルコールおよびアミンもしくはアシル誘導体またはそれらのアセタールから誘導されたポリマー、例えば、ポリビニルアルコール、ポリ酢酸ビニル、ポリステアリン酸ビニル、ポリ安息香酸ビニル、ポリマレイン酸ビニル、ポリ酪酸ビニル、ポリフタル酸アリルまたはポリアリルメラミン、ならびに上記１）に記載のオレフィンとのそれらのコポリマー。
【００２７】
１２．ポリアルキレングリコール、ポリエチレンオキシド、ポリプロピレンオキシドまたはそれらとビスグリシジルエーテルとのコポリマーなどの環式エーテルのホモポリマーおよびコポリマー。
【００２８】
１３．ポリオキシメチレン、およびエチレンオキシドをコモノマーとして含むポリオキシメチレンなどのポリアセタール；熱可塑性ポリウレタン、アクリレートまたはＭＢＳで変性されたポリアセタール。
【００２９】
１４．ポリフェニレンオキシドおよびスルフィド、ならびにポリフェニレンオキシドとスチレンポリマーまたはポリアミドとの混合物。
【００３０】
１５．一方ではヒドロキシル末端ポリエーテル、ポリエステルまたはポリブタジエンから誘導され、他方では脂肪族または芳香族ポリイソシアネートから誘導されたポリウレタン、ならびにそれらの前駆体。
【００３１】
１６．ジアミンおよびジカルボン酸、および／またはアミノカルボン酸もしくは対応するラクタムから誘導されたポリアミドおよびコポリアミド、例えば、ポリアミド４、ポリアミド６、ポリアミド６／６、６／１０、６／９、６／１２、４／６、１２／１２、ポリアミド１１、ポリアミド１２、ｍ−キシレンジアミンおよびアジピン酸から出発する芳香族ポリアミド；ヘキサメチレンジアミンおよびイソフタル酸または／およびテレフタル酸から製造され、改質剤としてエラストマーを含む、または含まないポリアミド、例えば、ポリ−２，４，４−トリメチルヘキサメチレンテレフタルアミドまたはポリ−ｍ−フェニレンイソフタルアミド；ならびに前記ポリアミドとポリオレフィン、オレフィンコポリマー、アイオノマーまたは化学結合もしくはグラフトエラストマー；あるいはポリエーテル、例えばポリエチレングリコール、ポリプロピレングリコールまたはポリテトラメチレングリコールとのブロックコポリマー；ならびにＥＰＤＭもしくはＡＢＳで変性されたポリアミドまたはコポリアミド；ならびに処理時に縮合されたポリアミド（ＲＩＭポリアミド系）。
【００３２】
１７．ポリ尿素、ポリイミド、ポリアミド−イミド、ポリエーテルイミド、ポリエステルイミド、ポリヒダントインおよびポリベンズイミダゾール。
【００３３】
１８．ジカルボン酸およびジオールおよび／またはヒドロキシカルボン酸または対応するラクトンから誘導されたポリエステル、例えば、ポリエチレンテレフタレート、ポリブチレンテレフタレート、ポリ−１，４−ジメチロールシクロヘキサンテレフタレート、ポリアルキレンナフタレート（ＰＡＮ）およびポリヒドロキシベンゾエート、ならびにヒドロキシ末端ポリエーテルから誘導されたブロックコポリエーテルエステル；ならびにポリカーボネートまたはＭＢＳで変性されたポリエステル。
【００３４】
１９．ポリカーボネートおよびポリエステルカーボネート。
【００３５】
２０．前記ポリマーのブレンド（ポリブレンド）、例えば、ＰＰ／ＥＰＤＭ、ポリアミド／ＥＰＤＭまたはＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６およびコポリマー、ＰＡ／ＨＤＰＥ、ＰＡ／ＰＰ、ＰＡ／ＰＰＯ、ＰＢＴ／ＰＣ／ＡＢＳまたはＰＢＴ／ＰＥＴ／ＰＣ。
【００３６】
例えば、熱可塑性ポリマーまたはエラストマーポリマーは、ポリオレフィンまたはエラストマー改質ポリオレフィン（ＴＰＯ）である。ポリプロピレンおよびポリプロピレンの（コ）ポリマーが特に好適である。
【００３７】
熱可塑性または弾性ポリマーがポリオレフィンまたはポリオレフィンのコポリマーである組成物が好適である。
【００３８】
具体的な実施形態は、障害アルコキシアミンが、式（Ｉ）
【化１】
0005595280.tif 000002
［式中、
Ｇ1およびＧ2は、独立して、１〜８個の炭素原子のアルキルであり、またはともにペンタメチレンであり、
Ｚ1およびＺ2は、それぞれメチルであり、またはＺ1およびＺ2は、一緒になって、エステル、エーテル、アミド、アミノ、カルボキシまたはウレタン基によってさらに置換され得る結合部を形成し、
Ｅは、１〜１８個の炭素原子のアルコキシ、５〜１２個の炭素原子のシクロアルコキシ、または７〜１５個の炭素原子のアラルコキシであり、またはＥは、−Ｏ−Ｃ（Ｏ）−Ｃ1−Ｃ18アルキルまたは−Ｏ−Ｔ−（ＯＨ）b基であり、
Ｔは、１〜１８個の炭素原子の直鎖または分枝鎖アルキレン、５〜１８個の炭素原子のシクロアルキレン、５〜１８個の炭素原子のシクロアルケニレン、フェニル、または１〜４個の炭素原子の１つもしくは２つのアルキル基によって置換されたフェニルによって置換された１〜４個の炭素原子の直鎖または分枝鎖アルキレンであり、
ｂは、１、２または３であり、ｂは、Ｔにおける炭素原子の数を超えてはならず、ｂが２または３であるときは、各ヒドロキシル基は、Ｔの異なる炭素原子に結合している］の構造要素を含む組成物である。
【００３９】
Ｅは、例えばアルコキシ、シクロアルコキシまたはアラルコキシである。例えば、Ｅは、メトキシ、プロポキシ、シクロヘキシルオキシまたはオクチルオキシである。
【００４０】
本発明の別の実施形態において、Ｅは、−Ｏ−Ｃ（Ｏ）−Ｃ1−Ｃ18アルキル基、例えば−Ｏ−Ｃ（Ｏ）−ＣＨ3である。
【００４１】
障害アルコキシアミンが式（Ｉａ）
【化２】
0005595280.tif 000003
［式中、
Ｇ1、Ｇ2およびＥは、請求項３に定義されている意味を有し、Ｇ3は、水素またはメチルであり、
*は、原子価である］の構造要素を含む組成物が好適である。
【００４２】
例えば、Ｅは、１〜１８個の炭素原子のアルコキシ、シクロヘキシルオキシまたは−Ｏ−Ｔ−（ＯＨ）b［ｂは１であり、ＴはＣ2−Ｃ8アルキレンまたはシクロヘキシレンである］である。
【００４３】
成分（ｉ）の当該立体障害安定剤は、例えば、式Ａ−Ｒ
【化３−１】
0005595280.tif 000004
【化３−２】
0005595280.tif 000005
【化３−３】
0005595280.tif 000006
【化３−４】
0005595280.tif 000007
【化３−５】
0005595280.tif 000008
［式中、
Ｅは、１〜１８個の炭素原子のアルコキシ、５〜１２個の炭素原子のシクロアルコキシまたは７〜１５個の炭素原子のアラルコキシであり、またはＥは−Ｏ−Ｔ−（ＯＨ）bであり、
Ｔは、１〜１８個の炭素原子の直鎖または分枝鎖アルキレン、５〜１８個の炭素原子のシクロアルキレン、５〜１８個の炭素原子のシクロアルケニレン、フェニル、または１〜４個の炭素原子の１つもしくは２つのアルキル基によって置換されたフェニルによって置換された１〜４個の炭素原子の直鎖または分枝鎖アルキレンであり；
ｂは、１、２または３であり、ｂは、Ｔにおける炭素原子の数を超えてはならず、ｂが２または３であるときは、各ヒドロキシル基は、Ｔの異なる炭素原子に結合しており；
Ｒは、水素またはメチルであり、
ｍは、１〜４であり、
ｍが１であるときは、
Ｒ2は、水素、Ｃ1−Ｃ18アルキル、または１つ以上の酸素原子によって場合によって中断された前記アルキル、Ｃ2−Ｃ12アルケニル、Ｃ6−Ｃ10アリール、Ｃ7−Ｃ18アラルキル、グリシジル、脂肪族、脂環式もしくは芳香族カルボン酸またはカルバミン酸の一価アシル基、例えば、２〜１８個のＣ原子を有する脂肪族カルボン酸、５〜１２個のＣ原子を有する脂環式カルボン酸または７〜１５個のＣ原子を有する芳香族カルボン酸のアシル基、または
【化４】
0005595280.tif 000009
［式中、ｘは０または１である］、
【化５】
0005595280.tif 000010
［式中、ｙは２〜４である］であり；
ｍが２であるときは、
Ｒ2は、Ｃ1−Ｃ12アルキレン、Ｃ4−Ｃ12アルケニレン、キシリレン、脂肪族、脂環式、芳香族脂肪族もしくは芳香族ジカルボン酸またはジカルバミン酸の二価アシル基、例えば、２〜１８個のＣ原子を有する脂肪族ジカルボン酸または８〜１４個のＣ原子を有する脂環式もしくは芳香族ジカルボン酸または８〜１４個のＣ原子を有する脂肪族、脂環式もしくは芳香族ジカルバミン酸のアシル基；
【化６】
0005595280.tif 000011
（または）
［式中、
Ｄ1およびＤ2は、独立して、水素、８個までの炭素原子を含むアルキル基、３，５−ジ−ｔ−ブチル−４−ヒドロキシベンジル基を含むアリールまたはアラルキル基であり、Ｄ3は、水素、または１８個までの炭素原子を含むアルキルもしくはアルケニル基、ｄは０〜２０である］であり；
ｍが３であるときは、Ｒ2は、脂肪族、不飽和脂肪族、脂環式または芳香族トリカルボン酸の三価アシル基であり；
ｍが４であるときは、Ｒ2は、１，２，３，４−ブタンテトラカルボン酸、１，２，３，４−ブト−２−エン−テトラカルボン酸ならびに１，２，３，５−および１，２，４，５−ペンタンテトラカルボン酸を含む飽和または不飽和脂肪族または芳香族テトラカルボン酸の四価アシル基であり；
ｐが１、２または３であるときは、
Ｒ3は、水素、Ｃ1−Ｃ12アルキル、Ｃ5−Ｃ7シクロアルキル、Ｃ7−Ｃ9アラルキル、Ｃ2−Ｃ18アルカノイル、Ｃ3−Ｃ5アルケノイルまたはベンゾイルであり；
ｐが１であるときは、
Ｒ4は、水素、Ｃ1−Ｃ18アルキル、Ｃ5−Ｃ7シクロアルキル、無置換の、またはシアノ、カルボニルもしくはカルバミド基によって置換されたＣ2−Ｃ8アルケニル、アリール、アラルキル、あるいはグリシジル、式−ＣＨ2−ＣＨ（ＯＨ）−Ｚまたは式−ＣＯ−Ｚもしくは−ＣＯＮＨ−Ｚ（Ｚは、水素、メチルまたはフェニルである）の基；あるいは式
【化７】
0005595280.tif 000012
［式中、
ｈは０または１である］の基であり、
Ｒ3およびＲ4は、ともに、ｐが１であるときは４〜６個の炭素原子のアルキレンまたは２−オキソポリアルキレン、脂肪族または芳香族１，２もしくは１，３−ジカルボン酸の環式アシル基であってよく、
ｐが２であるときは、
Ｒ4は、直接結合であり、あるいはＣ1−Ｃ12アルキレン、Ｃ6−Ｃ12アリーレン、キシリレン、−ＣＨ2ＣＨ（ＯＨ）−ＣＨ2−基または−ＣＨ2−ＣＨ（ＯＨ）−ＣＨ2−Ｏ−Ｘ−Ｏ−ＣＨ2−ＣＨ（ＯＨ）−ＣＨ2−（ＸはＣ2−Ｃ10アルキレン、Ｃ6−Ｃ15アリーレンまたはＣ6−Ｃ12シクロアルキレンである）の基であり；Ｒ3がアルカノイル、アルケノイルまたはベンゾイルでなければ、Ｒ4は、脂肪族、脂環式または芳香族ジカルボン酸またはジカルバミン酸の二価アシル基であってもよく、あるいは−ＣＯ−基であってよく；あるいは
Ｒ4は、
【化８】
0005595280.tif 000013
［式中、
Ｔ8およびＴ9は、独立して、水素、１〜１８個の炭素原子のアルキルであり、あるいはＴ8およびＴ9は、ともに４〜６個の炭素原子のアルキレンまたは３−オキサペンタメチレンであり、例えば、Ｔ8およびＴ9は、ともに３−オキサペンタメチレンである］であり；
ｐが３であるときは、
Ｒ4は、２，４，６−トリアジニルであり、
ｎは１または２であり、
ｎが１であるときは、
Ｒ5およびＲ’5は、独立して、Ｃ1−Ｃ12アルキル、Ｃ2−Ｃ12アルケニル、Ｃ7−Ｃ12アラルキルであり、あるいはＲ5は、また、水素であり、あるいはＲ5およびＲ’5は、ともにＣ2−Ｃ8アルキレンまたはヒドロキシアルキレンまたはＣ4−Ｃ24アシルオキシアルキレンであり；
ｎが２であるときは、
Ｒ5およびＲ’5は、ともに（−ＣＨ2）2Ｃ（ＣＨ2−）2であり；
Ｒ6は、水素、Ｃ1−Ｃ12アルキル、アリル、ベンジル、グリシジルまたはＣ2−Ｃ6アルコキシアルキルであり；
ｎが１であるときは、
Ｒ7は、水素、Ｃ1−Ｃ12アルキル、Ｃ3−Ｃ5アルケニル、Ｃ7−Ｃ9アラルキル、Ｃ5−Ｃ7シクロアルキル、Ｃ2−Ｃ4−ヒドロキシアルキル、Ｃ2−Ｃ6アルコキシアルキル、Ｃ6−Ｃ10アリール、グリシジル、式−（ＣＨ2）t−ＣＯＯ−Ｑまたは式−（ＣＨ2）t−Ｏ−ＣＯ−Ｑ（ｔは１または２であり、ＱはＣ1−Ｃ4アルキルまたはフェニルである）の基であり；あるいは
ｎが２であるときは、
Ｒ7は、Ｃ2−Ｃ12アルキレン、Ｃ6−Ｃ12アリーレン、−ＣＨ2ＣＨ（ＯＨ）−ＣＨ2−Ｏ−Ｘ−Ｏ−ＣＨ2−ＣＨ（ＯＨ）−ＣＨ2−基（Ｘは、Ｃ2−Ｃ10アルキレン、Ｃ6−Ｃ15アリーレンもしくはＣ6−Ｃ12シクロロアルキレンである）または−ＣＨ2ＣＨ（ＯＺ’）ＣＨ2−（ＯＣＨ2−ＣＨ（ＯＺ’）ＣＨ2）2−基（Ｚ’は、水素、Ｃ1−Ｃ18アルキル、アリル、ベンジル、Ｃ2−Ｃ12アルカノイルもしくはベンゾイルである）であり；
Ｑ1は、−Ｎ（Ｒ8）−または−Ｏ−であり；Ｅ7は、Ｃ1−Ｃ3アルキレン、−ＣＨ2−ＣＨ（Ｒ9）−Ｏ−基（Ｒ9は、水素、メチルもしくはフェニルである）、−（ＣＨ2）3−ＮＨ−基または直接結合であり；
Ｒ10は、水素またはＣ1−Ｃ18アルキルであり、Ｒ8は、水素、Ｃ1−Ｃ18アルキル、Ｃ5−Ｃ7シクロアルキル、Ｃ7−Ｃ12アラルキル、シアノエチル、Ｃ6−Ｃ10アリール、−ＣＨ2−ＣＨ（Ｒ9）−ＯＨ（Ｒ9は、以上に定義されている意味を有する）；式
【化９】
0005595280.tif 000014
の基、または式
【化１０】
0005595280.tif 000015
［式中、
Ｇ4は、Ｃ2−Ｃ6アルキレンまたはＣ6−Ｃ12アリーレンであり；Ｒ8は、−Ｅ7−ＣＯ−ＮＨ−ＣＨ2−ＯＲ10基である］の基であり；
式Ｆは、Ｔ3がエチレンまたは１，２−プロピレンであるポリマーの反復構造単位を表し、アルキルアクリレートまたはメタクリレートとのα−オレフィンコポリマー、例えば、エチレンとエチルアクリレートとのコポリマーから誘導された反復構造単位であり、ｋは２〜１００であり；
Ｔ4は、ｐが１または２であるときはＲ4と同じ意味を有し、
Ｔ5は、メチルであり、
Ｔ6は、メチルまたはエチルであり、Ｔ5およびＴ6は、ともにテトラメチレンまたはペンタメチレンであり、例えば、Ｔ5およびＴ6は、それぞれメチルであり、
ＭおよびＹは、独立して、メチレンまたはカルボニルであり、Ｔ4はエチレンであり、ｎは２であり；
Ｔ7は、Ｒ7と同じであり、Ｔ7は、例えばオクタメチレンであり、ｎは２であり、
Ｔ10およびＴ11は、独立して、２〜１２個の炭素原子のアルキレンであり、Ｔ11は、
【化１１】
0005595280.tif 000016
であり、
Ｔ12は、ピペラジル、
【化１２】
0005595280.tif 000017
（または）
であり、Ｒ11はＲ3と同じであり、または
【化１３】
0005595280.tif 000018
であり、
ａ、ｂおよびｃは、独立に２または３であり、ｆは０または１、例えば、ａおよびｃはそれぞれ３であり、ｂは２であり、ｆは１であり；
ｅは、２、３または４、例えば４であり；
Ｔ13は、Ｒ2と同じであり、ｎが１であるときは、Ｔ13は水素であり得ず；
Ｅ1およびＥ2は、異なっており、それぞれ−ＣＯ−または−Ｎ（Ｅ5）−（Ｅ5は水素、Ｃ1−Ｃ12アルキルまたはＣ4−Ｃ24アルコキシカルボニルアルキルである）であり、例えば、Ｅ1は−ＣＯ−であり、Ｅ2は−Ｎ（Ｅ5）−であり、
Ｅ3は、水素、１〜３０個の炭素原子のアルキル、フェニル、ナフチル、塩素もしくは１〜４個の炭素原子のアルキルによって置換された前記フェニルもしくは前記ナフチル、７〜１２個の炭素原子のフェニルアルキル、または１〜４個の炭素原子のアルキルによって置換された前記フェニルアルキルであり、
Ｅ4は、水素、１〜３０個の炭素原子のアルキル、フェニル、ナフチルまたは７〜１２個の炭素原子のフェニルアルキルであり、
Ｅ3およびＥ4は、ともに、４〜１７個の炭素原子のポリメチレン、または１〜４個の炭素原子の４つまでのアルキル基、例えばメチルによって置換された前記ポリメチレンであり、
Ｅ6は、脂肪族または芳香族の四価の基であり、
式（Ｎ）のＲ2は、ｍが１であるときは既に定義されている通りであり；
Ｇ1は、直接結合、Ｇ1−Ｇ12アルキレン、フェニレンまたは−ＮＨ−Ｇ’−ＮＨ（Ｇ’はＣ1−Ｃ12アルキレンである）であり；
障害アミン化合物は、式Ｉ、ＩＩ、ＩＩＩ、ＩＶ、Ｖ、ＶＩ、ＶＩＩ、ＶＩＩＩ、ＩＸ、ＸまたはＸＩ
【化１４−１】
0005595280.tif 000019
【化１４−２】
0005595280.tif 000020
【化１４−３】
0005595280.tif 000021
【化１４−４】
0005595280.tif 000022
の化合物であり、
Ｅ1、Ｅ2、Ｅ3およびＥ4は、独立して、１〜４個の炭素原子のアルキルであり、またはＥ1およびＥ2は、独立して、１〜４個の炭素原子のアルキルであり、Ｅ3およびＥ4は、一緒になってペンタメチレンであり、またはＥ1およびＥ2；ならびにＥ3およびＥ4は、それぞれ一緒になってペンタメチレンであり、
Ｒ1は、１〜１８個の炭素原子のアルキル、５〜１２個の炭素原子のシクロアルキル、７〜１２個の炭素原子の二環式もしくは三環式炭化水素基、７〜１５個の炭素原子のフェニルアルキル、６〜１０個の炭素原子のアリール、または１〜８個の炭素原子の１〜３つのアルキルによって置換された前記アリールであり、
Ｒ2は、水素、または１〜１２個の炭素原子の直鎖または分枝鎖アルキルであり、
Ｒ3は、１〜８個の炭素原子のアルキレンであり、またはＲ3は、−ＣＯ−、−ＣＯ−Ｒ4−、−ＣＯＮＲ2−または−ＣＯ−ＮＲ2−Ｒ4−であり、
Ｒ4は、１〜８個の炭素原子のアルキレンであり、
Ｒ5は、水素、１〜１２個の炭素原子の直鎖もしくは分枝鎖アルキルであり、または
【化１５】
0005595280.tif 000023
であり、あるいは
Ｒ4がエチレンであるときは、２つのＲ5メチル置換基は、トリアジン架橋基−Ｎ（Ｒ5）−Ｒ4−Ｎ（Ｒ5）−がピペラジン−１，４−ジイル部分になるように直接結合によって結合されていてよく、
Ｒ6は、２〜８個の炭素原子のアルキレンであり、Ｒ6は、
【化１６】
0005595280.tif 000024
であり、
Ｒ6が以上に示される構造であるときは、Ｙは−ＯＨでなく、
Ａは、−Ｏ−または−ＮＲ7−であり、Ｒ7は水素、１〜１２個の炭素原子の直鎖または分枝鎖アルキル、Ｒ7は、
【化１７】
0005595280.tif 000025
であり、
Ｔは、フェノキシ、１〜４個の炭素原子の１つまたは２つのアルキル基によって置換されたフェノキシ、１〜８個の炭素原子のアルコキシ、または−Ｎ（Ｒ2）2であり、Ｒ2は水素でなく、あるいはＴは、
【化１８】
0005595280.tif 000026
であり、
Ｘは、−ＮＨ2、−ＮＣＯ、−ＯＨ、−Ｏ−グリシジルまたは−ＮＨＮＨ2であり、
Ｙは、−ＯＨ、−ＮＨ2、−ＮＨＲ2であり、Ｒ2は水素でなく；あるいはＹは、−ＮＣＯ、−ＣＯＯＨ、オキシラニル、−Ｏ−グリシジルまたは−Ｓｉ（ＯＲ2）3であり；あるいは結合体Ｒ3−Ｙ−は−ＣＨ2ＣＨ（ＯＨ）Ｒ2であり、Ｒ2は、アルキル、または１〜４個の酸素原子によって中断された前記アルキルであり、あるいはＲ3−Ｙ−は−ＣＨ2ＯＲ2であり；あるいは
障害アミン化合物は、Ｎ，Ｎ’，Ｎ’’’−トリス｛２，４−ビス［（１−ヒドロカルビルオキシ−２，２，６，６−テトラメチルピペリジン−４−イル）アルキルアミノ］−ｓ−トリアジン−６−イル｝−３，３’−エチレンジイミノジプロピルアミン；Ｎ，Ｎ’，Ｎ’’−トリス｛２，４−ビス［（１−ヒドロカルビルオキシ−２，２，６，６−テトラメチルピペリジン−４−イル）アルキルアミノ］−ｓ−トリアジン−６−イル｝−３，３’−エチレンジイミノジプロピルアミン、および式Ｉ、ＩＩ、ＩＩＡおよびＩＩＩ
【化１９】
0005595280.tif 000027
によって示される架橋誘導体の混合物であり、
式Ｉのテトラアミンにおいて、
Ｒ1およびＲ2は、ｓ−トリアジン部分Ｅであり；Ｒ3およびＲ4の一方がｓ−トリアジン部分Ｅであり、Ｒ3またはＲ4の他方が水素であり、
Ｅは、
【化２０】
0005595280.tif 000028
であり、
Ｒは、メチル、プロピル、シクロヘキシルまたはオクチル、例えばシクロヘキシルであり、
Ｒ5は、１〜１２個の炭素原子のアルキル、例えばｎ−ブチルであり、
式ＩＩまたはＩＩＡの化合物においてＲがプロピル、シクロヘキシルまたはオクチルであるときは、
ＴおよびＴ1は、それぞれ、式Ｉについて定義されているＲ1−Ｒ4によって置換されたテトラアミンであり、
（１）各テトラアミンにおけるｓ−トリアジン部分の１つが、２つのテトラアミンＴとＴ1の間にブリッジを形成するＥ1基で置き換えられており、
Ｅ1は、
【化２１】
0005595280.tif 000029
であり、あるいは
（２）Ｅ1基は、式ＩＩＡと同じテトラアミンＴにおける両方の終端を有することができ、テトラアミンの部分Ｅの２つが、１つのＥ1基で置き換えられており、あるいは
（３）テトラアミンＴのすべての３つのｓ−トリアジン置換基は、１つのＥ1がＴとＴ1を結合させ、第２のＥ1がテトラアミンＴにおける両方の終端を有するようなＥ1であってよく、
Ｌは、プロパンジイル、シクロヘキサンジイルまたはオクタンジイルであり；
式ＩＩＩの化合物において、
ＧとＧ1の間にブリッジが存在し、Ｇ1とＧ2の間に第２のブリッジが存在するように、ＧおよびＧ2がそれぞれＥ1で置き換えられたｓ−トリアジン部分Ｅの１つを有し、Ｇ1がＥ1で置き換えられたトリアジン部分Ｅの２つを有する点を除いて、Ｇ、Ｇ1およびＧ2は、それぞれ、式Ｉについて定義されているＲ1−Ｒ4によって置換されたテトラアミンであり；
その混合物は、２〜４当量の２，４−ビス［（１−ヒドロカルビル−オキシ−２，２，６，６−テトラメチルピペリジン−４−イル）ブチルアミノ］−６−クロロ−ｓ−テトラジンと１当量のＮ，Ｎ’−ビス（３−アミノプロピル）エチレンジアミンとを反応させることによって製造され；あるいは
障害アミンは、式ＩＩＩｂの化合物であり、
【化２２】
0005595280.tif 000030
指数ｎは、１〜１５の範囲であり；
Ｒ12は、Ｃ2−Ｃ12アルキレン、Ｃ4−Ｃ12アルケニレン、Ｃ5−Ｃ7シクロアルキレン、Ｃ5−Ｃ7シクロアルキレンジ（Ｃ1−Ｃ4アルキレン）、Ｃ1−Ｃ4アルキレンジ（Ｃ5−Ｃ7シクロアルキレン）、フェニレンジ（Ｃ1−Ｃ4アルキレン）または１，４−ピペラジンジイル、−Ｏ−もしくは＞Ｎ−Ｘ1によって中断されたＣ4−Ｃ12アルキレンであり、Ｘ1はＣ1−Ｃ12アシルもしくは（Ｃ1−Ｃ12アルコキシ）カルボニルであり、または水素を除いて以下に示されるＲ14の定義の１つを有し；あるいは
Ｒ12は、式（Ｉｂ’）または（Ｉｃ’）の基であり；
【化２３】
0005595280.tif 000031
Ｘ2は、Ｃ1−Ｃ18アルキル、無置換であるか、または１、２もしくは３つのＣ1−Ｃ4アルキルによって置換されたＣ5−Ｃ12シクロアルキル；無置換であるか、１、２もしくは３つのＣ1−Ｃ4アルキルまたはＣ1−Ｃ4アルコキシによって置換されたフェニル；無置換であるか、またはフェニルが１、２もしくは３つのＣ1−Ｃ4アルキルによって置換されたＣ7−Ｃ9フェニルアルキルであり；
Ｘ3基は、互いに独立して、Ｃ2−Ｃ12アルキレンであり；
同一であるか、または異なっているＲ13、Ｒ14およびＲ15は、水素、Ｃ1−Ｃ18アルキル、無置換であるか、１、２もしくは３つのＣ1−Ｃ4アルキルによって置換されたＣ5−Ｃ12シクロアルキル；Ｃ3−Ｃ18アルケニル、無置換であるか、または１、２もしくは３つのＣ1−Ｃ4アルキルまたはＣ1−Ｃ4アルコキシによって置換されたフェニル；無置換であるか、またはフェニルが１、２もしくは３つのＣ1−Ｃ4アルキルによって置換されたＣ7−Ｃ9フェニルアルキル；テトラヒドロフルフリル、あるいは
２、３もしくは４位が−ＯＨ、Ｃ1−Ｃ8アルコキシ、ジ（Ｃ1−Ｃ4アルキル）アミノまたは式（Ｉｅ’）
【化２４】
0005595280.tif 000032
の基によって置換されたＣ2−Ｃ4アルキルであり；
Ｙは、−Ｏ−、−ＣＨ2−、−ＣＨ2ＣＨ2−または＞Ｎ−ＣＨ3であり、あるいは
−Ｎ（Ｒ14）（Ｒ15）は、また、式（Ｉｅ’）の基であり；
基Ａは、互いに独立して、−ＯＲ13、−Ｎ（Ｒ14）（Ｒ15）または式（ＩＩＩｄ）
【化２５】
0005595280.tif 000033
の基であり；
Ｘは、−Ｏ−または＞Ｎ−Ｒ16であり；
Ｒ16は、水素、Ｃ1−Ｃ18アルキル、Ｃ3−Ｃ18アルケニル、無置換であるか、または１、２もしくは３つのＣ1−Ｃ4アルキルによって置換されたＣ5−Ｃ12シクロアルキル；無置換であるか、またはフェニルが１、２もしくは３つのＣ1−Ｃ4アルキルによって置換されたＣ7−Ｃ9フェニルアルキル；テトラヒドロフルフリル、式（ＩＩＩｆ）
【化２６】
0005595280.tif 000034
の基、あるいは
２、３もしくは４位が−ＯＨ、Ｃ1−Ｃ8アルコキシ、ジ（Ｃ1−Ｃ4アルキル）アミノまたは式（Ｉｅ’）の基によって置換されたＣ2−Ｃ4アルキルであり；
Ｒ11は、Ｒ16について示されている定義の１つを有し；
Ｂ基は、互いに独立して、Ａについて示されている定義の１つを有する］の化合物である。
【００４４】
アルキルは、直鎖状または分枝状であり、例えば、メチル、エチル、ｎ−プロピル、ｎ−ブチル、ｓｅｃ−ブチル、ｔｅｒｔ−ブチル、ｎ−ヘキシル、ｎ−オクチル、２−エチルヘキシル、ｎ−ノニル、ｎ−デシル、ｎ−ウンデシル、ｎ−ドデシル、ｎ−トリデシル、ｎ−テトラデシル、ｎ−ヘキサデシルまたはｎ−オクタデシルである。
【００４５】
シクロアルキル基としては、シクロペンチルおよびシクロヘキシルが挙げられ；典型的なシクロアルケニル基としては、シクロヘキセニルが挙げられ；典型的なアラルキル基としては、ベンジル、α−メチル−ベンジル、α，α−ジメチルベンジルまたはフェネチルが挙げられる。
【００４６】
アルコキシおよびシクロアルコキシは、対応するアルキルおよびシクロアルキル基を含む。
【００４７】
Ｒ2は、カルボン酸の一価アシル基である場合は、例えば、酢酸、ステアリン酸、サリチル酸、安息香酸またはβ−（３，５−ジ−ｔｅｒｔ−ブチル−４−ヒドロキシフェニル）プロピオン酸のアシル基である。
【００４８】
Ｒ2は、ジカルボン酸の二価アシル基である場合は、例えば、シュウ酸、アジピン酸、コハク酸、スベリン酸、セバシン酸、フタル酸、ジブチルマロン酸、ジベンジルマロン酸またはブチル−（３，５−ジ−ｔｅｒｔ−ブチル−４−ヒドロキシベンジル）−マロン酸またはビシクロヘプテンジカルボン酸のアシル基であり、コハク酸塩、セバシン酸塩、フタル酸塩およびイソフタル酸塩が具体例である。
【００４９】
Ｒ2は、ジカルバミン酸の二価アシル基である場合は、例えば、ヘキサメチレンジカルバミン酸または２，４−トルエンジカルバミン酸のアシル基である。
【００５０】
障害Ｎ−アルコキシアミン化合物は、当該技術分野で周知であり、Ｎ−アルコキシ障害アミンおよびＮＯＲ障害アミンまたはＮＯＲ障害アミン光安定剤またはＮＯＲ  ＨＡＬＳとしても既知である。
【００５１】
それらは、例えば、米国特許第５，００４，７７０号、同第５，２０４，４７３号、同第５，０９６，９５０号、同第５，３００，５４４号、同第５，１１２，８９０号、同第５，１２４，３７８号、同第５，１４５，８９３号、同第５，２１６，１５６号、同第５，８４４，０２６号、同第６，１１７，９９５号、同第６，２７１，３７７号、ならびに２０００年２月１７日に出願された米国出願第０９／５０５，５２９号、２００１年２月２７日に出願された同第０９／７９４，７１０号、２０００年１１月１６日に出願された同第０９／７１４，７１７号、１９９９年１１月３日に出願された同第０９／５０２，２３９号および２００１年８月１５日に出願された同第６０／３１２，５１７号に開示されている。これらの特許および出願の該当開示内容は、参考として本明細書で援用される。
【００５２】
以上に引用した米国特許第６，２７１，３７７号、ならびに２０００年２月１７日に出願された米国出願第０９／５０５，５２９号および２００１年２月２７日に出願された同第０９／７９４，７１０号には、障害ヒドロキシアルコキシアミン安定剤が開示されている。障害ヒドロキシアルコキシアミン安定剤は、Ｎ−ヒドロキシアルコキシ障害アミンまたはＮＯＲｏｌ  ＨＡＬＳとしても既知である。
【００５３】
典型的な構造は、
【化２７】
0005595280.tif 000035
である。
【００５４】
Ｅ基が−Ｏ−Ｃ（Ｏ）−Ｃ1−Ｃ18アルキルであるときは、化合物はヒドロキシルアミンエステルである。
【００５５】
ヒドロキシルアミンエステルの製造は、例えば、米国特許第４，５９０，２３１号、同第５，３００，６４７号、同第４，８３１，１３４号、同第５，２０４，４７３号、同第５，００４，７７０号、同第５，０９６，９５０号、同第５，０２１，４７８号、同第５，１１８，７３６号、同第５，０２１，４８０号、同第５，０１５，６８３号、同第５，０２１，４８１号、同第５，０１９，６１３号、同第５，０２１，４８６号、同第５，０２１，４８３号、同第５，１４５，８９３号、同第５，２８６，８６５号、同第５，３５９，０６９号、同第４，９８３，７３７号、同第５，０４７，４８９号、同第５，０７７，３４０号、同第５，０２１，５７７号、同第５，１８９，０８６号、同第５，０１５，６８２号、同第５，０１５，６７８号、同第５，０５１，５１１号、同第５，１４０，０８１号、同第５，２０４，４２２号、同第５，０２６，７５０号、同第５，１８５，４４８号、同第５，１８０，８２９号、同第５，２６２，５３８号、同第５，３７１，１２５号、同第５，２１６，１５６号および同第５，３００，５４４号に開示されている。
【００５６】
ヒドロキシルアミンを好適な酸誘導体と反応させて、最終的なヒドロキシルアミンエステルを形成する。当該エステル化方法は、既知であり、化学文献に記載されている。
【００５７】
特に好適な化合物の製造は、国際特許出願第ＷＯ０１／９０１１３号に記載されている。
【００５８】
成分（ｂ）の好適なＮ−アルコキシアミンとしては、例えば、
１−シクロヘキシルオキシ−２，２，６，６−テトラメチル−４−オクタデシルアミノピペリジン；
ビス（１−オクチルオキシ−２，２，６，６−テトラメチルピペリジン−４−イル）セバケート；
２，４−ビス［（１−シクロヘキシルオキシ−２，２，６，６−テトラメチルピペリジン−４−イル）ブチルアミノ］−６−（２−ヒドロキシエチルアミノ−ｓ−トリアジン；
ビス（１−シクロヘキシルオキシ−２，２，６，６−テトラメチルピペリジン−４−イル）アジペート；
２，４−ビス［（１−シクロヘキシルオキシ−２，２，６，６−テトラメチルピペリジン−４−イル）ブチルアミノ］−６−クロロ−ｓ−トリアジン；
１−（２−ヒドロキシ−２−メチルプロポキシ）−４−ヒドロキシ−２，２，６，６−テトラメチルピペリジン；
１−（２−ヒドロキシ−２−メチルプロポキシ）−４−オキソ−２，２，６，６−テトラメチルピペリジン；
１−（２−ヒドロキシ−２−メチルプロポキシ）−４−オクタデカノイルオキシ−２，２，６，６−テトラメチルピペリジン；
ビス（１−（２−ヒドロキシ−２−メチルプロポキシ）−２，２，６，６−テトラメチルピペリジン−４−イル）セバケート；
ビス（１−（２−ヒドロキシ−２−メチルプロポキシ）−２，２，６，６−テトラメチルピペリジン−４−イル）アジペート；
２，４−ビス｛Ｎ−［１−（２−ヒドロキシ−２−メチルプロポキシ）−２，２，６，６−テトラメチルピペリジン−４−イル］−ｎ−ブチル−アミノ｝−６−（２−ヒドロキシエチルアミノ）−ｓ−トリアジン；
２，４−ビス［（１−シクロヘキシルオキシ−２，２，６，６−テトラメチルピペリジン−４−イル）−ブチルアミノ］−６−クロロ−ｓ−トリアジンとＮ，Ｎ’−ビス（３−アミノプロピル）エチレンジアミン）との反応生成物；
２，４−ビス［（１−シクロヘキシルオキシ−２，２，６，６−テトラメチルピペリジン−４−イル）ブチルアミノ］−６−（２−ヒドロキシエチルアミノ−ｓ−トリアジン；
４，４’−ヘキサメチレン−ビス（アミノ−２，２，６，６−テトラメチルピペリジン）と、２−クロロ−４，６−ビス（ジブチルアミノ）−ｓ−トリアジンでエンドキャップされた２，４−ジクロロ−６−［（１−シクロヘキシルオキシ−２，２，６，６−テトラメチルピペリジン−４−イル）ブチルアミノ］−ｓ−トリアジンとの縮合生成物であるオリゴマー化合物；および
式
【化２８】
0005595280.tif 000036
［式中、ｎは１〜１５である］の化合物が挙げられる。この化合物は、米国特許第６，１１７，９９５号の実施例２に開示されている。
【００５９】
上記化合物は、一部商品であり、Ｃｉｂａ  Ｉｎｃ．によりＦＬＡＭＥＳＴＡＢ  ＮＯＲ  １１６（ＲＴＭ）、ＴＩＮＵＶＩＮ  ＮＯＲ  ３７１（ＲＴＭ）、ＩＲＧＡＥＴＥＣ  ＣＲ  ７６（ＲＴＭ）という商品名で市販されている。
【００６０】
好ましくは、次亜リン酸の金属塩は、式（Ｘ）
【化２９】
0005595280.tif 000037
［式中
Ｍｅｔは、元素周期律表の第Ｉ、ＩＩ、ＩＩＩまたはＩＶ族から選択される金属であり；ｎは、金属イオンの電荷に対応する１〜４の数である］を有する。
【００６１】
例えば、Ｍｅｔn+は、Ｎａ+、Ｃａ2+、Ｍｇ2+、Ｚｎ2+、Ｔｉ4+またはＡｌ3+である。
【００６２】
上記次亜リン酸塩は、一部に商業的に入手可能である。金属塩の好適な粒径は、Ｄ５０＜５０μｍであり、最大粒子の粒径は＜１００μｍであり、Ｄ５０＜１５であり、最大粒子≦３０μｍであるのがより好適である。好ましくは、結晶水がない。
【００６３】
例えば、臭素化難燃剤は、
ポリ臭素化ジフェニルオキシド、
デカブロモジフェニルオキシド、
臭素化ヒドロカルビルホスフェートまたはホスホネート、
トリス［３−ブロモ−２，２−ビス（ブロモメチル）プロピル］ホスフェート、
トリス（トリブロモネオペンチル）ホスフェート、
トリス（２，３−ジブロモプロピル）ホスフェート、
テトラブロモフタル酸、
テトラブロモビスフェノールＡのビス（２，３−ジブロモプロピルエーテル）、
臭素化エポキシ樹脂、
エチレン−ビス（テトラブロモフタルイミド）、
オクタブロモジフェニルエーテル、
デカブロモジフェニルエーテル、
１，２−ビス（トリブロモフェノキシ）エタン、
ヘキサブロモシクロドデカン、
臭素化ジフェニルエタン、
テトラブロモ−ビスフェノールＡ、
テトラブロモビスフェノールＡ−ビス（ジブロモプロピル）エーテル、
エチレンビス−（ジブロモ−ノルボルナンジカルボキシミド）、
トリス−（２，３−ジブロモプロピル）−イソシアヌレート、
エチレン−ビス−テトラブロモフタルイミド、および
臭化水素メラミン
からなる群から選択される。
【００６４】
これらの化合物は、当該技術分野で周知であり、市販されている（例えば、Ｐｌａｓｔｉｃｓ  Ａｄｄｉｔｉｖｅｓ  Ｈａｎｄｂｏｏｋ，Ｅｄ．ｂｙ  Ｈ．Ｚｗｅｉｆｅｌ，５th  Ｅｄ．，Ｈａｎｓｅｒ  Ｐｕｂｌ．，Ｍｕｎｉｃｈ  ２００１，ｐｐ．６８１−６９８参照。
【００６５】
特に好適な臭素化難燃剤は、
臭化水素メラミン、デカブロモジフェニルエーテル、トリス（トリブロモネオペンチル）ホスフェート、臭素化ジフェニルエタン、ヘキサブロモシクロドデカン、テトラブロモビスフェノール−Ａ−ビス（ジブロモプロピル）エーテルである。
【００６６】
Ｎ−アルコキシアミンが、熱可塑性または弾性ポリマーの質量に対して０．０２〜１質量％の量で存在し、次亜リン酸の金属塩が、熱可塑性または弾性ポリマーの質量に対して０．１〜９質量％の量で存在し、有機臭素難燃剤が、熱可塑性または弾性ポリマーの質量に対して０．１〜９質量％の量で存在する組成物が好適である。
【００６７】
例えば、次亜リン酸の金属塩：有機臭素化難燃剤の比は、１：５〜２０：１であり、次亜リン酸の金属塩：Ｎ−アルコキシアミンの比は、２：１〜１００：１であり、有機臭素化難燃剤：Ｎ−アルコキシアミンの比は、５：１〜１００：１である。
【００６８】
該組成物は、ＵＶ吸収剤、立体障害光安定剤、フェノール系抗酸化剤、ホスファイトまたはホスホナイトおよびベンゾフラノンまたはインドリノンからなる群から選択される添加剤をさらに含むことができる。
【００６９】
好適な添加剤を以下に挙げる。
【００７０】
１．抗酸化剤
１．１．アルキル化モノフェノール、例えば、２，６−ジ−ｔｅｒｔ−ブチル−４−メチルフェノール、２−ｔｅｒｔ−ブチル−４，６−ジ−メチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−ｔｅｒｔ−ブチル−４−メトキシメチルフェノール、側鎖が直鎖状または分枝鎖状であるノニルフェノール、例えば、２，６−ジ−ノニル−４−メチルフェノール、２，４−ジメチル−６−（１’−メチルウンデカ−１’−イル）フェノール、２，４−ジメチル−６−（１’−メチルヘプタデカ−１’−イル）フェノール、２，４−ジメチル−６−（１’−メチルトリデカ−１’−イル）フェノールおよびそれらの混合物。
【００７１】
１．２．アルキルチオメチルフェノール、例えば、２，４−ジオクチルチオメチル−６−ｔｅｒｔ−ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００７２】
１．３．ヒドロキノンおよびアルキル化ヒドロキノン、例えば、２，６−ジ−ｔｅｒｔ−ブチル−４−メトキシフェノール、２，５−ジ−ｔｅｒｔ−ブチルヒドロキノン、２，５−ジ−ｔｅｒｔ−アミルヒドロキノン、２，６−ジフェニル−４−オクタデシルオキシフェノール、２，６−ジ−ｔｅｒｔ−ブチルヒドロキノン、２，５−ジ−ｔｅｒｔ−ブチル−４−ヒドロキシアニソール、３，５−ジ−ｔｅｒｔ−ブチル−４−ヒドロキシアニソール、３，５−ジ−ｔｅｒｔ−ブチル−４−ヒドロキシフェニルステアレート、ビス（３，５−ジ−ｔｅｒｔ−ブチル−４−ヒドロキシフェニル）アジペート。
【００７３】
１．４．トコフェロール、例えば、α−トコフェロール、β−トコフェロール、γ−トコフェロール、δ−トコフェロールおよびそれらの混合物（ビタミンＥ）。
【００７４】
１．５．ヒドロキシ化チオフェニルエーテル、例えば、２，２’−チオビス（６−ｔｅｒｔ−ブチル−４−メチルフェノール）、２，２’−チオビス（４−オクチルフェノール）、４，４’−チオビス（６−ｔｅｒｔ−ブチル−３−メチルフェノール）、４，４’−チオビス（６−ｔｅｒｔ−ブチル−２−メチルフェノール）、４，４’−チオビス（３，６−ジ−ｓｅｃ−アミルフェノール）、４，４’−ビス（２，６−ジメチル−４−ヒドロキシフェニル）−ジスルフィド。
【００７５】
１．６．アルキリデンビスフェノール、例えば、２，２’−メチレンビス（６−ｔｅｒｔ−ブチル−４−メチルフェノール）、２，２’−メチレンビス（６−ｔｅｒｔ−ブチル−４−エチルフェノール）、２，２’−メチレンビス［４−メチル−６−（α−メチルシクロヘキシル）−フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−ｔｅｒｔ−ブチルフェノール）、２，２’−エチリデンビス（４，６−ジ−ｔｅｒｔ−ブチルフェノール）、２，２’−エチリデンビス（６−ｔｅｒｔ−ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−ｔｅｒｔ−ブチルフェノール）、４，４’−メチレンビス（６−ｔｅｒｔ−ブチル−２−メチルフェノール）、１，１−ビス（５−ｔｅｒｔ−ブチル−４−ヒドロキシ−２−メチルフェニル）ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチル−フェニル）−３−ｎ−ドデシルメルカプトブタン、エチレングリコールビス［３，３−ビス（３’−ｔｅｒｔ−ブチル−４’−ヒドロキシフェニル）ブチレート］、ビス（３−ｔｅｒｔ−ブチル−４−ヒドロキシ−５−メチル−フェニル）ジシクロペンタジエン、ビス［２−（３’−ｔｅｒｔ−ブチル−２’−ヒドロキシ−５’−メチルベンジル）−６−ｔｅｒｔ−ブチル−４−メチルフェニル］テレフタレート、１，１−ビス−（３，５−ジメチル−２−ヒドロキシフェニル）ブタン、２，２−ビス（３，５−ジ−ｔｅｒｔ−ブチル−４−ヒドロキシフェニル）プロパン、２，２−ビス（５−ｔｅｒｔ−ブチル−４−ヒドロキシ−２−メチルフェニル）−４−ｎ−ドデシルメルカプトブタン、１，１，５，５−テトラ−（５−ｔｅｒｔ−ブチル−４−ヒドロキシ−２−メチルフェニル）ペンタン。
【００７６】
１．７．Ｏ−、Ｎ−およびＳ−ベンジル化合物、例えば、３，５，３’，５’−テトラ−ｔｅｒｔ−ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−ｔｅｒｔ−ブチルベンジルメルカプトアセテート、トリス（３，５−ジ−ｔｅｒｔ−ブチル−４−ヒドロキシベンジル）アミン、ビス（４−ｔｅｒｔ−ブチル−３−ヒドロキシ−２，６−ジメチルベンジル）ジチオテレフタレート、ビス（３，５−ジ−ｔｅｒｔ−ブチル−４−ヒドロキシベンジル）スルフィド、イソオクチル−３，５−ジ−ｔｅｒｔ−ブチル−４−ヒドロキシベンジルメルカプトアセテート。
【００７７】
１．８．ヒドロキシベンジル化マロネート、例えば、ジオクタデシル−２，２−ビス（３，５−ジ−ｔｅｒｔ−ブチル−２−ヒドロキシベンジル）マロネート、ジ−オクタデシル−２−（３−ｔｅｒｔ−ブチル−４−ヒドロキシ−５−メチルベンジル）マロネート、ジ−ドデシルメルカプトエチル−２，２−ビス（３，５−ジ−ｔｅｒｔ−ブチル−４−ヒドロキシベンジル）マロネート、ビス［４−（１，１，３，３−テトラメチルブチル）フェニル］−２，２−ビス（３，５−ジ−ｔｅｒｔ−ブチル−４−ヒドロキシベンジル）マロネート。
【００７８】
１．９．芳香族ヒドロキシベンジル化合物、例えば、１，３，５−トリス（３，５−ジ−ｔｅｒｔ−ブチル−４−ヒドロキシ−ベンジル）−２，４，６−トリメチルベンゼン、１，４−ビス（３，５−ジ−ｔｅｒｔ−ブチル−４−ヒドロキシベンジル）−２，３，５，６−テトラメチルベンゼン、２，４，６−トリス（３，５−ジ−ｔｅｒｔ−ブチル−４−ヒドロキシベンジル）フェノール。
【００７９】
１．１０．トリアジン化合物、例えば、２，４−ビス（オクチルメルカプト）−６−（３，５−ジ−ｔｅｒｔ−ブチル−４−ヒドロキシ−アニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキフェノキシ）−１，３，５−トリアジン、２，４，６−トリス−（３，５−ジ−ｔｅｒｔ−ブチル−４−ヒドロキシフェノキシ）−１，２，３−トリアジン、１，３，５−トリス（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、２，４，６−トリス−（３，５−ジ−ｔｅｒｔ−ブチル−４−ヒドロキシフェニルエチル）−１，３，５−トリアジン、１，３，５−トリス（３，５−ジ−ｔｅｒｔ−ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【００８０】
１．１１．ベンジルホスホネート、例えば、ジメチル−２，５−ジ−ｔｅｒｔ−ブチル−４−ヒドロキシベンジルホスホネート、ジエチル−３，５−ジ−ｔｅｒｔ−ブチル−４−ヒドロキシベンジルホスホネート、ジオクタデシル−３，５−ジ−ｔｅｒｔ−ブチル−４−ヒドロキシベンジルホスホネート、ジオクタデシル−５−ｔｅｒｔ−ブチル−４−ヒドロキシ−３−メチルベンジルホスホネート、３，５−ジ−ｔｅｒｔ−ブチル−４−ヒドロキシベンジルホスホン酸のモノエチルエステルのカルシウム塩。
【００８１】
１．１２．アシルアミノフェノール、例えば、４−ヒドロキシラウラニリド、４−ヒドロキシステアラニド、オクチルＮ−（３，５−ジ−ｔｅｒｔ−ブチル−４−ヒドロキシフェニル）カルバメート。
【００８２】
１．１３．β−（３，５−ジ−ｔｅｒｔ−ブチル−４−ヒドロキシフェニル）プロピオン酸と一価または多価アルコール、例えば、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００８３】
１．１４．β−（５−ｔｅｒｔ−ブチル−４−ヒドロキシ−３−メチルフェニル）プロピオン酸と一価または多価アルコール、例えば、メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−ｔｅｒｔ−ブチル−４−ヒドロキシ−５−メチルフェニル）プロピオニルオキシ｝−１，１−ジメチルエチル］−２，４，８，１０−テトラオキサスピロ［５．５］−ウンデカンとのエステル。
【００８４】
１．１５．β−（３，５−ジシクロヘキシル−４−ヒドロキシフェニル）プロピオン酸と一価または多価アルコール、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００８５】
１．１６．３，５−ジ−ｔｅｒｔ−ブチル−４−ヒドロキシフェニル酢酸と一価または多価アルコール、例えば、メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００８６】
１．１７．β−（３，５−ジ−ｔｅｒｔ−ブチル−４−ヒドロキシフェニル）プロピオン酸のアミド、例えば、Ｎ，Ｎ’−ビス（３，５−ジ−ｔｅｒｔ−ブチル−４−ヒドロキシフェニルプロピオニル）ヘキサメチレンジアミド、Ｎ，Ｎ’−ビス（３，５−ジ−ｔｅｒｔ−ブチル−４−ヒドロキシフェニルプロピオニル）トリメチレンジアミド、Ｎ，Ｎ’−ビス（３，５−ジ−ｔｅｒｔ−ブチル−４−ヒドロキシフェニルプロピオニル）ヒドラジド、Ｎ，Ｎ’−ビス［２−（３−［３，５−ジ−ｔｅｒｔ−ブチル−４−ヒドロキシフェニル］プロピオニルオキシ）エチル］オキサミド（ＵｎｉｒｏｙａｌのＮａｕｇａｒｄ（登録商標）ＸＬ−１）。
【００８７】
１．１８．アスコルビン酸（ビタミンＣ）。
【００８８】
１．１９．アミン系抗酸化剤、例えば、Ｎ，Ｎ’−ジ−イソプロピル−ｐ−フェニレンジアミン、Ｎ，Ｎ’−ジ−ｓｅｃ−ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−ｓｅｃ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔｅｒｔ−オクチルフェニル）−１−ナフチルアミン、Ｎ−フェニル−２−ナフチルアミン、オクチル化ジフェニルアミン、例えば、ｐ，ｐ’−ジ−ｔｅｒｔ−オクチルジフェニルアミン、４−ｎ−ブチル−アミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−ｔｅｒｔ−ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、ｔｅｒｔ−オクチル化Ｎ−フェニル−１−ナフチルアミン、モノおよびジアルキル化ｔｅｒｔ−ブチル／ｔｅｒｔ−オクチルジフェニルアミンの混合物、モノおよびジアルキル化ノニルジフェニルアミンの混合物、モノおよびジアルキル化ドデシルジフェニルアミンの混合物、モノおよびジアルキル化イソプロピル／イソヘキシルジフェニルアミンの混合物、モノおよびジアルキル化ｔｅｒｔ−ブチルジフェニルアミンの混合物、２，３−ジヒドロ−３，３−ジメチル−４Ｈ−１，４−ベンゾチアジン、フェノチアジン、モノおよびジアルキル化ｔｅｒｔ−ブチル／ｔｅｒｔ−オクチルフェノチアジンの混合物、モノおよびジアルキル化ｔｅｒｔ−オクチル−フェノチアジンの混合物、Ｎ−アリルフェノチアジン、Ｎ，Ｎ，Ｎ’，Ｎ’−テトラフェニル−１，４−ジアミノブト−２−エン。
【００８９】
２．ＵＶ吸収剤および光安定剤
２．１．２−（２’−ヒドロキシフェニル）ベンゾトリアゾール、例えば、２−（２’−ヒドロキシ−５’−メチルフェニル）−ベンゾトリアゾール、２−（３’，５’−ジ−ｔｅｒｔ−ブチル−２’−ヒドロキシフェニル）ベンゾトリアゾール、２−（５’−ｔｅｒｔ−ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−ｔｅｒｔ−ブチル−２’−ヒドロキシフェニル）−５−クロロ−ベンゾトリアゾール、２−（３’−ｔｅｒｔ−ブチル−２’−ヒドロキシ−５’−メチルフェニル）−５−クロロ−ベンゾトリアゾール、２−（３’−ｓｅｃ−ブチル−５’−ｔｅｒｔ−ブチル−２’−ヒドロキシフェニル）ベンゾトリアゾール、２−（２’−ヒドロキシ−４’−オクチルオキシフェニル）ベンゾトリアゾール、２−（３’，５’−ジ−ｔｅｒｔ−アミル−２’−ヒドロキシフェニル）ベンゾトリアゾール、２−（３’，５’−ビス−（α，α−ジメチルベンジル）−２’−ヒドロキシフェニル）ベンゾトリアゾール、２−（３’−ｔｅｒｔ−ブチル−２’−ヒドロキシ−５’−（２−オクチルオキシカルボニルエチル）フェニル）−５−クロロ−ベンゾトリアゾール、２−（３’−ｔｅｒｔ−ブチル−５’−［２−（２−エチルヘキシルオキシ）−カルボニルエチル］−２’−ヒドロキシフェニル）−５−クロロ−ベンゾトリアゾール、２−（３’−ｔｅｒｔ−ブチル−２’−ヒドロキシ−５’−（２−メトキシカルボニルエチル）フェニル）−５−クロロ−ベンゾトリアゾール、２−（３’−ｔｅｒｔ−ブチル−２’−ヒドロキシ−５’−（２−メトキシカルボニルエチル）フェニル）ベンゾトリアゾール、２−（３’−ｔｅｒｔ−ブチル−２’−ヒドロキシ−５’−（２−オクチルオキシカルボニルエチル）フェニル）ベンゾトリアゾール、２−（３’−ｔｅｒｔ−ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−ｔｅｒｔ−ブチル−２’−ヒドロキシ−５’−（２−イソオクチルオキシカルボニルエチル）フェニルベンゾトリアゾール、２，２’−メチレン−ビス［４−（１，１，３，３−テトラメチルブチル）−６−ベンゾトリアゾール−２−イルフェノール］；２−［３’−ｔｅｒｔ−ブチル−５’−（２−メトキシカルボニルエチル）−２’−ヒドロキシフェニル］−２Ｈ−ベンゾトリアゾールとポリエチレングリコール３００とのエステル交換生成物；
【化３０】
0005595280.tif 000038
［式中、Ｒ＝３’−ｔｅｒｔ−ブチル−４’−ヒドロキシ−５’−２Ｈ−ベンゾトリアゾール−２−イルフェニル）、２−［２’−ヒドロキシ−３’−（α，α−ジメチルベンジル）−５’−（１，１，３，３−テトラメチルブチル）−フェニル］−ベンゾトリアゾール］；２−［２’−ヒドロキシ−３’−（１，１，３，３−テトラメチルブチル）−５’−（α，α−ジメチルベンジル）−フェニル］ベンゾトリアゾール。
【００９０】
２．２．２−ヒドロキシベンゾフェノン、例えば、４−ヒドロキシ、４−メトキシ、４−オクチルオキシ、４−デシルオキシ、４−ドデシルオキシ、４−ベンジルオキシ、４，２’、４’−トリヒドロキシおよび２’−ヒドロキシ−４，４’−ジメトキシ誘導体。
【００９１】
２．３．置換および無置換安息香酸のエステル、例えば、サリチル酸４−ｔｅｒｔ−ブチル−フェニル、サリチル酸フェニル、サリチル酸オクチルフェニル、ジベンゾイルレゾルシノール、ビス（４−ｔｅｒｔ−ブチルベンゾイル）レゾルシノール、ベンゾイルレゾルシノール、３，５−ジ−ｔｅｒｔ−ブチル−４−ヒドロキシ安息香酸２，４−ジ−ｔｅｒｔ−ブチルフェニル、３，５−ジ−ｔｅｒｔ−ブチル−４−ヒドロキシ安息香酸ヘキサデシル、３，５−ジ−ｔｅｒｔ−ブチル−４−ヒドロキシ安息香酸オクタデシル、３，５−ジ−ｔｅｒｔ−ブチル−４−ヒドロキシ安息香酸２−メチル−４，６−ジ−ｔｅｒｔ−ブチルフェニル。
【００９２】
２．４．アクリレート、例えば、α−シアノ−β，β−ジフェニルアクリル酸エチル、α−シアノ−β，β−ジフェニルアクリル酸イソオクチル、α−カルボメトキシ桂皮酸メチル、α−シアノ−β−メチル−ｐ−メトキシ桂皮酸メチル、α−シアノ−β−メチル−ｐ−メトキシ桂皮酸ブチル、α−カルボメトキシ−ｐ−メトキシ桂皮酸メチル、Ｎ−（β−カルボメトキシ−β−シアノビニル）−２−メチルインドリン、テトラ（α−シアノ−β，β−ジフェニルアクリル酸ネオペンチル。
【００９３】
２．５．ニッケル化合物、例えば、ｎ−ブチルアミン、トリエタノールアミンもしくはＮ−シクロヘキシルジエタノールアミンなどのさらなる配位子を含む、または含まない１：１または１：２錯体などの２，２’−チオ−ビス［４−（１，１，３，３−テトラメチル−ブチル）フェノール］のニッケル錯体、ニッケルジブチルジチオカルバメート、４−ヒドロキシ−３，５−ジ−ｔｅｒｔ−ブチルベンジルホスホン酸のモノアルキルエステル、例えばメチルまたはエチルエステルのニッケル塩、ケトキシム、例えば２−ヒドロキシ−４−メチルフェニルウンデシルケトキシムのニッケル錯体、さらなる配位子を含む、または含まない１−フェニル−４−ラウロイル−５−ヒドロキシピラゾールのニッケル錯体。
【００９４】
２．６．立体障害アミン、例えば、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−ｔｅｒｔ−ブチル−４−ヒドロキシベンジルマロネート、１−（２−ヒドロキシエチル）−２，２，６，６−テトラメチル−４−ヒドロキシピペリジンとコハク酸との縮合体、Ｎ，Ｎ’−ビス（２，２，６，６−テトラメチル−４−ピペリジル）ヘキサメチレンジアミンと４−ｔｅｒｔ−オクチルアミノ−２，６−ジクロロ−１，３，５−トリアジンとの直鎖状または環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラザジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−ｔｅｒｔ−ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）ヘキサメチレンジアミンと４−モルホリノ−２，６−ジクロロ−１，３，５−トリアジンとの直鎖状または環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合体、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンとの縮合体、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−および４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンとの縮合体、１，２−ビス（３−アミノプロピルアミノ）エタンと２，４，６−トリクロロ−１，３，５−トリアジンならびに４−ブチルアミノ−２，２，６，６−テトラメチルピペリジンとの縮合体（ＣＡＳ登録番号［１３６５０４−９６−６］）；１，６−ヘキサンジアミンと２，４，６−トリクロロ−１，３，５−トリアジンならびにＮ，Ｎ−ジブチルアミンおよび４−ブチルアミノ−２，２，６，６−テトラメチルピペリジンとの縮合体（ＣＡＳ登録番号［１９２２６８６４−７］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ−［４，５］デカン、７，７，９，９−テトラメチル−２−シクロウンデシル−１−オキサ−３，８−ジアザ−４−オキソ−スピロ−［４，５］デカンとエピクロロヒドリンとの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、無水マレイン酸−α−オレフィンコポリマーと２，２，６，６−テトラメチル−４−アミノピペリジンまたは１，２，２，６，６−ペンタメチル−４−アミノピペリジンとの反応生成物、２，４−ビス［Ｎ−（１−シクロヘキシルオキシ−２，２，６，６−テトラメチルピペリジン−４−イル）−Ｎ−ブチルアミノ］−６−（２−ヒドロキシエチル）アミノ−１，３，５−トリアジン、１−（２−ヒドロキシ−２−メチルプロポキシ）−４−オクタデカノイルオキシ−２，２，６，６−テトラメチルピペリジン、５−（２−エチルヘキサノイル）オキシメチル−３，３，５−トリメチル−２−モルホリノン、Ｓａｎｄｕｖｏｒ（Ｃｌａｒｉａｎｔ；ＣＡＳ登録番号１０６９１７−３１−１］、５−（２−エチルヘキサノイル）オキシメチル−３，３，５−トリメチル−２−モルホリノン、２，４−ビス［（１−シクロヘキシルオキシ−２，２，６，６−ピペリジン−４−イル）ブチルアミノ］−６−クロロ−ｓ−トリアジンとＮ，Ｎ’−ビス（３−アミノプロピル）エチレンジアミン）との反応生成物、１，３，５−トリス（Ｎ−シクロヘキシル−Ｎ−（２，２，６，６−テトラメチルピペラジン−３−オン−４−イル）アミノ）−ｓ−トリアジン、１，３，５−トリス（Ｎ−シクロヘキシル−Ｎ−（１，２，２，６，６−ペンタメチルピペリジン−３−オン−４−イル）−アミノ）−ｓ−トリアジン。
【００９５】
２．７．オキサミド、例えば、４，４’−ジオクチルオキシオキサニリド、２，２’−ジエトキシオキサニリド、２，２’−ジオクチルオキシ−５，５’−ジ−ｔｅｒｔ−ブトキサニリド、２，２’−ジドデシルオキシ−５，５’−ジ−ｔｅｒｔ−ブトキサニリド、２−エトキシ−２’−エチルオキサニリド、Ｎ，Ｎ’−ビス（３−ジメチルアミノプロピル）オキサミド、２−エトキシ−５−ｔｅｒｔ−ブチル−２’−エトキサニリドおよびその２−エトキシ−２’−エチル−５，４’−ジ−ｔｅｒｔ−ブトキサニリドとの混合物、ｏ−およびｐ−メトキシ二置換オキサニリドの混合物ならびにｏ−およびｐ−エトキシ二置換オキサニリドの混合物。
【００９６】
２．８．２−（２−ヒドロキシフェニル）−１，３，５−トリアジン、例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピル−オキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン、２，４−ビス（４−［２−エチルヘキシルオキシ］−２−ヒドロキシフェニル）−６−（４−メトキシフェニル）−１，３，５−トリアジン。
【００９７】
３．金属不活性化剤、例えば、Ｎ，Ｎ’−ジフェニルオキサミド、Ｎ−サリチラル−Ｎ’−サリチロイルヒドラジン、Ｎ，Ｎ’−ビス（サリチロイル）ヒドラジン、Ｎ，Ｎ’−ビス（３，５−ジ−ｔｅｒｔ−ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【００９８】
４．ホスファイトおよびホスホナイト、例えば、トリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリールペンタエリスリトールジホスファイト、トリス（２，４−ジ−ｔｅｒｔ−ブチルフェニル）ホスファイト、ジイソデシルペンタエリスリトールジホスファイト、ビス（２，４−ジ−ｔｅｒｔ−ブチルフェニル）ペンタエリスリトールジホスファイト、ビス（２，４−ジ−クミルフェニル）ペンタエリスリトールジホスファイト、ビス（２，６−ジ−ｔｅｒｔ−ブチル−４−メチルフェニル）ペンタエリスリトールジホスファイト、ジイソデシルオキシペンタエリスリトールジホスファイト、ビス（２，４−ジ−ｔｅｒｔ−ブチル−６−メチルフェニル）−ペンタエリスリトールジホスファイト、ビス（２，４，６−トリス（ｔｅｒｔ−ブチルフェニル）ペンタエリスリトールジホスファイト、トリステアリルソルビトールトリホスファイト、テトラキス（２，４−ジ−ｔｅｒｔ−ブチルフェニル）４，４’−ビフェニレンジホスホナイト、６−イソオクチルオキシ−２，４，８，１０−テトラ−ｔｅｒｔ−ブチル−１２Ｈ−ジベンズ［ｄ，ｇ］−１，３，２−ジオキサホスホシン、ビス（２，４−ジ−ｔｅｒｔ−ブチル−６−メチルフェニル）メチルホスファイト、ビス（２，４−ジ−ｔｅｒｔ−ブチル−６−メチルフェニル）エチルホスファイト、６−フルオロ−２，４，８，１０−テトラ−ｔｅｒｔ−ブチル−１２−メチル−ジベンズ［ｄ，ｇ］−１，３，２−ジオキサホスホシン、２，２’、２"−ニトリロ−［トリエチルトリス（３，３’，５，５’−テトラ−ｔｅｒｔ−ブチル−１，１’−ビフェニル−２，２’−ジイル）ホスファイト］、２−エチルヘキシル（３，３’，５，５’−テトラ−ｔｅｒｔ−ブチル−１，１’−ビフェニル−２，２’−ジイル）ホスファイト、５−ブチル−５−エチル−２−（２，４，６−トリ−ｔｅｒｔ−ブチルフェノキシ）−１，３，２−ジオキサホスフィラン。
【００９９】
以下のホスファイトが特に好適である。
【０１００】
トリス（２，４−ジ−ｔｅｒｔ−ブチルフェニル）ホスファイト（Ｉｒｇａｆｏｓ（登録商標）１６８、Ｃｉｂａ  Ｓｐｅｃｉａｌｔｙ  Ｃｈｅｍｉｃａｌｓ  Ｉｎｃ．）、トリス（ノニルフェニル）ホスファイト、
【化３１】
0005595280.tif 000039
【０１０１】
５．ヒドロキシルアミン、例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミンから誘導されたＮ，Ｎ−ジアルキルヒドロキシルアミン。
【０１０２】
６．チオ相乗剤、例えば、チオジプロピオン酸ジラウリル、チオジプロピオン酸ジミストリル、チオジプロピオン酸ジステアリルまたは二硫化ジステアリル。
【０１０３】
７．過酸化物捕捉剤、例えば、β−チオジプロピオン酸のエステル、例えば、ラウリル、ステアリル、ミリスチルまたはトリデシルエステル、メルカプトベンズイミダゾール、または２−メルカプトベンズイミダゾールの亜鉛塩、ジブチルジチオカルバミン酸亜鉛、二硫化ジオクタデシル、ペンタエリスリトールテトラキス（β−ドデシルメルカプト）プロピオネート。
【０１０４】
８．ポリアミド安定剤、例えば、銅塩とヨウ化物および／または亜リン酸化合物との組合せ、ならびに二価マンガンの塩。
【０１０５】
９．塩基性補助安定剤、例えば、メラミン、ポリビニルピロリドン、ジシアンジアミド、シアヌル酸トリアリル、尿素誘導体、ヒドラジン誘導体、アミン、ポリアミド、ポリウレタン、高級脂肪酸のアルカリ金属塩およびアルカリ土類金属塩、例えば、ステアリン酸カルシウム、ステアリン酸亜鉛、ベヘン酸マグネシウム、ステアリン酸マグネシウム、リシノール酸ナトリウムおよびパルミチン酸カリウム、ピロカテコール酸アンチモンまたはピロカテコール酸亜鉛。
【０１０６】
１０．核形成剤、例えば、タルカム、二酸化チタンまたは酸化マグネシウムなどの金属酸化物、好ましくはアルカリ土類金属のリン酸塩、炭酸塩または硫酸塩；モノまたはポリカルボン酸およびそれらの塩、例えば、４−ｔｅｒｔ−ブチル安息香酸、アジピン酸、ジフェニル酢酸、コハク酸ナトリウムまたは安息香酸ナトリウムなどの有機化合物；イオン性コポリマー（アイオノマー）などのポリマー化合物などの無機物質。１，３：２，４−ビス（３’，４’−ジメチルベンジリデン）ソルビトール、１，３：２，４−ジ（パラメチル−ジベンジリデン）ソルビトールおよび１，３：２，４−ジ（ベンジリデン）ソルビトールが特に好適である。
【０１０７】
１１．充填剤および補強剤、例えば、炭酸カルシウム、珪酸塩、ガラス繊維、ガラスビーズ、石綿、タルク、カオリン、マイカ、硫酸バリウム、金属酸化物および水酸化物、カーボンブラック、グラファイト、木粉および他の天然物の粉または繊維、合成繊維。
【０１０８】
１２．他の添加剤、例えば、可塑剤、潤滑剤、乳化剤、顔料、レオロジー添加剤、触媒、流れ調整剤、蛍光増白剤、帯電防止剤および発泡剤。
【０１０９】
１３．ベンゾフラノンおよびインドリノン、例えば、Ｕ．Ｓ．４，３２５，８６３；Ｕ．Ｓ．４，３３８，２４４；Ｕ．Ｓ．５，１７５，３１２；Ｕ．Ｓ．５，２１６，０５２；Ｕ．Ｓ．５，２５２，６４３；ＤＥ−Ａ−４３１６６１１；ＤＥ−Ａ−４３１６６２２；ＤＥ−Ａ−４３１６８７６；ＥＰ−Ａ−０５８９８３９、ＥＰ−Ａ−０５９１１０２；ＥＰ−Ａ−１２９１３８４に記載のもの、または３−［４−（２−アセトキシエトキシ）フェニル］−５，７−ジ−ｔｅｒｔ−ブチルベンゾフラン−２−オン、５，７−ジ−ｔｅｒｔ−ブチル−３−［４−（２−ステアロイルオキシ−エトキシ）フェニル］ベンゾフラン−２−オン、３，３’−ビス［５，７−ジ−ｔｅｒｔ−ブチル−３−（４−［２−ヒドロキシエトキシ］フェニル）ベンゾフラン−２−オン］、５，７−ジ−ｔｅｒｔ−ブチル−３−（４−エトキシフェニル）ベンゾフラン−２−オン、３−（４−アセトキシ−３，５−ジ−メチルフェニル）−５，７−ジ−ｔｅｒｔ−ブチルベンゾフラン−２−オン、３−（３，５−ジメチル−４−ピバロイルオキシフェニル）−５，７−ジ−ｔｅｒｔ−ブチルベンゾフラン−２−オン、３−（３，４−ジメチルフェニル）−５，７−ジ−ｔｅｒｔ−ブチルベンゾフラン−２−オン、３−（２，３−ジメチルフェニル）−５，７−ジ−ｔｅｒｔ−ブチルベンゾフラン−２−オン、３−（２−アセチル−５−イソオクチルフェニル）−５−イソオクチルベンゾフラン−２−オン。
【０１１０】
さらなる添加剤が、典型的には、熱可塑性または弾性ポリマーの質量に対して０．０１質量％〜２質量％の量で存在する。
【０１１１】
該組成物は、マスターバッチの全質量に対して、１０質量％〜９０質量％の全量の成分ｂ）、ｃ）およびｄ）を含む熱可塑性または弾性マスターバッチ濃縮物の形であってもよい。
【０１１２】
本発明のさらなる態様は、
ａ）少なくとも１つの立体障害Ｎ−アルコキシアミン；
ｂ）少なくとも１つの次亜リン酸の金属塩；および
ｃ）少なくとも１つの臭素化難燃剤
を含む難燃性組成物である。
【０１１３】
本発明の添加剤およびさらなる添加剤のポリマーへの添加を、ポリマーを溶融し、添加剤と混合させるあらゆる従来の混合機にて実施することができる。好適な機械は、当業者に既知である。それらは、主にミキサー、混練機および押出機である。
【０１１４】
混合方法は、好ましくは、加工時に添加剤を導入することによって押出機にて実施される。
【０１１５】
特に好適な加工装置は、一軸押出機、逆転および共回転二軸押出機、遊星歯車押出機、環状押出機または共混練機である。真空にすることができる少なくとも１つのガス除去室を設けた加工装置を使用することも可能である。
【０１１６】
好適な押出機および混練機は、例えば、Ｈａｎｄｂｕｃｈ  ｄｅｒ  Ｋｕｎｓｔｓｔｏｆｆｅｘｔｒｕｓｉｏｎ，Ｖｏｌ．１  Ｇｒｕｎｄｌａｇｅｎ，Ｅｄｉｔｏｒｓ  Ｆ．Ｈｅｎｓｅｎ，Ｗ．Ｋｎａｐｐｅ，Ｈ．Ｐｏｔｅｎｔｅ，１９８９，ｐｐ．３−７，ＩＳＢＮ：３−４４６−１４３３９−４（Ｖｏｌ．２  Ｅｘｔｒｕｓｉｏｎｓａｎｌａｇｅｎ  １９８６，ＩＳＢＮ  ３−４４６−１４３２９−７）に記載されている。
【０１１７】
例えば、スクリュー長は、１〜６０スクリュー直径、好ましくは３５〜４８スクリュー直径である。スクリューの回転速度は、好ましくは、１０〜６００回転／分（ｒｐｍ）、特に好ましくは２５〜３００ｒｐｍである。
【０１１８】
最大押出量は、スクリュー直径、回転速度および駆動力に左右される。記載のパラメータを変え、または使用量を送達する秤量機を採用することによって、本発明の混合および混練方法を最大押出量より低いレベルで実施することもできる。
【０１１９】
複数の成分を添加する場合は、これらを予め混合するか、または個々に添加することができる。
【０１２０】
本発明の態様は、熱可塑性または弾性ポリマーの難燃性を向上させるための方法であって、
ａ）少なくとも１つの立体障害Ｎ−アルコキシアミン、
ｂ）少なくとも１つの次亜リン酸の金属塩、および
ｃ）少なくとも１つの臭素化難燃剤
を含む組成物を熱可塑性または弾性ポリマーに混練することを含む方法である。
【０１２１】
さらなる態様は、熱可塑性または弾性ポリマーの難燃性を向上させるための、
ａ）少なくとも１つの立体障害Ｎ−アルコキシアミン、
ｂ）少なくとも１つの次亜リン酸の金属塩、および
ｃ）少なくとも１つの臭素化難燃剤
を含む組成物の使用である。
【０１２２】
本発明を使用することができる典型的な用途は、電気・電子分野、配管、ケーブル、繊維および射出成形、圧縮成形、押出またはブロー成形によって成形される建築物・建設物にある。
【０１２３】
該組成物について示される定義および選択は、本発明の他の態様にも等しく適用される。
【０１２４】
以下の実施例は、本発明を例示するものである。
【０１２５】
使用成分：
ポリプロピレン（ＰＰ）：Ｎ、Ｂａｓｅｌｌ（ドイツ）の商品であるＭｏｐｌｅｎ（登録商標）ＨＦ５００。
Ｆｌａｍｅｒｐｈｏｓ（登録商標）Ａ（Ａｌ−次亜リン酸塩、化合物１）：Ａｎａｎ  Ｄｒｕｇ＆Ｃｈｅｍｉｃａｌｓ（インド）の商品。
Ｃａ−次亜リン酸塩（Ｃａ−次亜リン酸塩、化合物２）：Ｓｉｇｍａ−Ａｌｄｒｉｃｈ  Ｃｈｅｍｉｅ  ＧｍｂＨ（ドイツ）。
ＦＲ−１２１０（デカブロモジフェニルオキシド、化合物３）：Ｅｕｒｏｂｒｏｍ  Ｂ．Ｖ．，（オランダ）の商品。
ＦＲ−３７０（トリス（トリブロモネオペンチル）ホスフェート、化合物４）：Ｅｕｒｏｂｒｏｍ  Ｂ．Ｖ．（オランダ）の商品。
臭化水素メラミン（化合物５）：Ｄｏｍｕｓ  Ｃｈｅｍｉｃａｌｓ  Ｓ．ｐ．ａ．（イタリア）。
Ｃａｍｐｉｎｅ  ＰＰ  ２６２８１５（ＰＰにおけるＳｂ2Ｏ3の８０％マスターバッチ、化合物６）：Ｃａｍｐｉｎｅ  Ｎ．Ｖ．（ベルギー）の商品。
Ｆｌａｍｅｓｔａｂ（登録商標）ＮＯＲ１１６（ＮＯＲ１）：Ｃｉｂａ  Ｉｎｃ．（スイス）の商品。
Ｔｉｎｕｖｉｎ（登録商標）ＮＯＲ３７１（ＮＯＲ２）：Ｃｉｂａ  Ｉｎｃ．（スイス）の商品。
Ｉｒｇａｔｅｃ（登録商標）ＣＲ７６（ＮＯＲ３）：Ｃｉｂａ  Ｉｎｃ．（スイス）の商品。
【０１２６】
難燃性を評価するための試験方法
「機器の部品用プラスチック材料の燃焼性」のＵＬ９４−Ｖ試験（第５版）、１９９６年１０月２９日。ＵＬ９４Ｖ試験による評価を以下の表に整理する（１つの試料毎に残炎時間が示される）。
【表１】
0005595280.tif 000040
【０１２７】
標準的な手順／実施例：
特記しない限り、基本レベルの安定化剤（０．３％のＩＲＧＡＮＯＸ  Ｂ２２５＋０．０５％のＣａ−ステアリン酸塩、ＩＲＧＡＮＯＸ  Ｂ２２５は、ＩＲＧＡＦＯＳ  １６８とＩＲＧＡＮＯＸ  １０１０の１：１混合物）および第１表および第２表に示される添加剤を添加して、市販のポリプロピレン（Ｍｏｐｌｅｎ（登録商標）ＨＦ５００Ｎ）をＴｍａｘ＝２３０℃（加熱帯１〜６）の温度、４ｋｇ／ｈの押出量および１００ｒｐｍにてＣｏｐｅｒｉｏｎ  Ｗｅｒｎｅｒ＆Ｐｆｌｅｉｄｅｒｅｒの共回転二軸押出機ＺＳＫ２５で押し出す。
【０１２８】
水浴で冷却した後、ポリマー糸状体を造粒する。試験体を鎖出成形によって調製する（ＵＬ９４−Ｖに記載の１２５×１２．５ｍｍのバー、厚さ＝１．６ｍｍ、Ａｒｂｕｒｇ  ３７０Ｓ、２２５℃）。
【０１２９】
試験サンプルの難燃性をＵＬ９４−Ｖに従って調べる。
【０１３０】
Ｃｏｍｐ．は、比較例を指し、ｉｎｖｅｎｔ．は発明の実施例を指す。
【表２】
0005595280.tif 000041
【０１３１】
【表３】
0005595280.tif 000042
【０１３２】
以上の結果から、本発明による配合物は、優れた難燃性および自消性を有するポリマーを提供することがわかる。本発明のさらなる利点は、難燃剤の充填量が少ないことによる機械特性の向上、加水分解に対する抵抗性（浸出試験）および化学線に対する安定性の向上（立体障害アミン化合物の存在）である。